(57)【要約】  本発明は、コーティング材料組成物の回転霧化において形成されるフィラメントの平均長さを決定するための方法に関し、該方法は少なくとも（１）から（３）のステップを含み、具体的には、塗布要素として回転可能なベルカップを有する回転霧化装置を用いてコーティング材料組成物を霧化し（１）、少なくとも１つのカメラを用いて、ベルカップのエッジにここで形成されたフィラメントを光学的に取得し（２）、ベルカップのエッジに位置する霧化で形成されたフィラメントの平均フィラメント長さを求めるため、このように得られた光学データをデジタル評価する（３）、及び、本発明は電子データベースを編集する方法及び前記方法に基づいて実施される、塗料配合を開発するときのコーティング材料組成物をスクリーニングする方法にも関する。【特許請求の範囲】
【請求項１】
コーティング材料組成物の回転霧化で形成されるフィラメントの平均長さを決定するための方法であって、少なくともステップ（１）から（３）、具体的には、
（１）回転可能なベルカップを塗布要素として含む回転霧化装置によってコーティング材料組成物を霧化するステップ、
（２）少なくとも１つのカメラを用いて、ステップ（１）による霧化によってベルカップのエッジに形成されたフィラメントを光学的に取得するステップ、及び、
（３）霧化で形成された前記ベルカップのエッジに位置するフィラメントの平均長さを求めるため、ステップ（２）による光学的取得によって得られた光学データをデジタル評価するステップ、
を含む、方法。
【請求項２】
ステップ（１）で使用された前記コーティング材料組成物が、好ましくは水系ベースコート材料である、請求項１に記載の方法。
【請求項３】
ステップ（１）で使用された前記コーティング材料組成物は、成分（ａ）として、バインダーとして採用可能な少なくとも１つのポリマー；成分（ｂ）として少なくとも１つの顔料及び／又は少なくとも１つのフィラー；及び、成分（ｃ）として水及び／又は少なくとも１つの有機溶媒、を含む、請求項１又は２に記載の方法。
【請求項４】
前記成分（ｂ）は、前記コーティング材料組成物中に少なくとも１つの効果顔料を含む、請求項３に記載の方法。
【請求項５】
ステップ（１）による前記霧化は、１００〜１０００ｍｌ／分の範囲の霧化のための前記コーティング材料組成物の吐出速度、及び／又は、１５０００〜７００００回転／分の範囲の前記ベルカップの回転スピードで行われる、請求項１〜４のいずれか１項に記載の方法。
【請求項６】
ステップ（２）による前記光学的取得は、前記霧化中に前記ベルカップ及び前記ベルカップエッジを毎秒３００００〜２５００００画像記録する少なくとも１つのカメラによって行われる、請求項１〜５のいずれか１項に記載の方法。
【請求項７】
ステップ（３）による前記デジタル評価は、ステップ（２）により得られた前記光学データの画像解析及び／又はビデオ解析によって行われる、請求項１〜６のいずれか１項に記載の方法。
【請求項８】
ステップ（３）による前記デジタル評価は、前記ステップ（２）により取得された少なくとも１０００画像に基づいて行われる、請求項１〜７のいずれか１項に記載の方法。
【請求項９】
ステップ（３）による前記デジタル評価は、少なくとも６つの段階（３ａ）〜（３ｆ）、具体的には
（３ａ）前記画像から前記ベルカップを除去するように、ガウスフィルタを用いて、ステップ（２）の実施後に光学データとして得られた前記画像の平滑化を行う段階、
（３ｂ）段階（３ａ）によって平滑化された前記画像を二値化及び反転する段階、
（３ｃ）前記ベルカップエッジのない二値化画像を得るために、段階（３ａ）で使用された画像を二値化し、こうして二値化された前記画像を段階（３ｂ）からの反転画像に加算し、及び、このようにして得られた前記画像を反転する段階、
（３ｄ）残りの配置された物体のすべてがフィラメントである画像を得るように、段階（３ｃ）によって得られた前記画像から、滴、断片化されたフィラメント、及びベルカップエッジに位置していないフィラメントを除去する段階、
（３ｅ）段階（３ｄ）によって得られた前記画像から、完全には前記画像内に配置されていないそれらのフィラメントを除去する段階、及び
（３ｆ）段階（３ｅ）の後に前記画像に残っている全てのフィラメントをそれらのピクセル数に漸減し、各フィラメントのピクセル数を加算し、ピクセルサイズに基づいて各フィラメントのフィラメント長さを決定し、及び、測定された全てのフィラメントの全体についての平均フィラメント長さを確定する段階、
を含む、請求項１〜８のいずれか１項に記載の方法。
【請求項１０】
段階（３ｄ）による前記除去は、（ｉ）前記画像上に位置する全ての物体の全ての斜辺の長さを決定すること、（ｉｉ）これらの物体の確定された前記斜辺の値が所定の値ｈを下回った場合に、物体を滴及び／又は断片化されたフィラメントとして前記画像上でラベリングし、これらの物体を除去すること、及び、（ｉｉｉ）前記画像上の位置に基づいて、残りの前記物体、すなわち前記フィラメントを、それらが前記ベルカップエッジに位置していたかどうかについて検証し、これに当てはまらないそれらのフィラメントを除去すること、によって達成される、請求項９に記載の方法。
【請求項１１】
互いに異なる霧化されたコーティング材料組成物の平均フィラメント長さを含む電子データベースを編集及び／又は更新する方法であって、少なくともステップ（１）〜（３）、（４Ａ）、及び（５Ａ）、具体的には、
―  第１コーティング材料組成物（ｉ）について、請求項１〜１０のいずれか１項で定義されたステップ（１）、（２）、及び（３）、
（４Ａ）前記第１コーティング材料組成物（ｉ）についてステップ（３）により確定された平均フィラメント長さを電子データベースに組み込むステップ、及び
（５Ａ）前記第１コーティング材料組成物（ｉ）とは異なる少なくとも１つのさらなるコーティング材料組成物について、前記ステップ（１）〜（３）及び（４Ａ）を少なくとも１回繰り返すステップ、
を含む、方法。
【請求項１２】
少なくとも更なるステップ（３Ａ）、（３Ｂ）及び（３Ｃ）、具体的には、
（３Ａ）ステップ（１）で霧化した前記第１コーティング材料組成物（ｉ）を基材に塗布し、前記基材上に配置される膜を形成し、この膜を焼成して前記基材上に配置されるコーティングを形成するステップ、
（３Ｂ）表面欠陥及び／又は光学的欠陥の発生又は非発生について、ステップ（３Ａ）の後に得られたコーティングを分析及び評価するステップ、及び
（３Ｃ）ステップ（３Ｂ）の実施後に得られた結果を前記電子データベースに組み込むステップ、
を含み、
ここで、ステップ（５Ａ）は、前記第１コーティング材料組成物（ｉ）とは異なる前記少なくとも１つの更なるコーティング材料組成物について、これらのステップ（３Ａ）、（３Ｂ）、及び（３Ｃ）の繰り返しを伴う、請求項１１に記載の方法。
【請求項１３】
塗料配合の開発においてコーティング材料組成物をスクリーニングする方法であって、少なくともステップ（１）〜（３）、（４Ｂ）、（５Ｂ）、及び（６Ｂ）、ならびに任意に（７Ｂ）、具体的には、
―  コーティング材料組成物（Ｘ１）について請求項１〜１０のいずれか１項に記載のステップ（１）、（２）、及び（３）、
（４Ｂ）前記コーティング材料組成物（Ｘ１）についてステップ（３）によって決定された平均フィラメント長さを、電子データベースに保存された更なるコーティング材料組成物の平均フィラメント長さと比較するステップであって、前記データベースは、請求項１１又は１２に記載の方法によって取得可能である、ステップ、
（５Ｂ）ステップ（４Ｂ）による比較に基づいて、前記コーティング材料組成物（Ｘ１）についてステップ（３）により決定された平均フィラメント長さが、コーティング材料組成物（Ｘ２）の前記データベースに保存されている少なくとも１つの平均フィラメント長さよりも短いという条件に適合するか否かをチェックするステップであって、前記コーティング材料組成物（Ｘ２）は前記コーティング材料組成物（Ｘ１）とは異なるが、前記コーティング材料組成物（Ｘ１）の顔料含有量と同一の顔料含有量を有するか、又は前記コーティング材料組成物（Ｘ１）に存在する顔料の量に基づいて、前記コーティング材料組成物（Ｘ１）の顔料含有量から±１０質量％を超えない範囲で逸脱する顔料含有量を有し、及びさらに、前記コーティング材料組成物（Ｘ２）が前記コーティング材料組成物（Ｘ１）と同一の又は実質的に同一の１つ又は複数の顔料を含む、ステップ、
（６Ｂ）前記コーティング材料組成物（Ｘ１）について決定された平均フィラメント長さがステップ（５Ｂ）で規定された条件を満たす場合、基材への塗布のために前記コーティング材料組成物（Ｘ１）を選択するか、
あるいは、
前記コーティング材料組成物（Ｘ１）について決定された平均フィラメント長さがステップ（５Ｂ）で規定された条件を満たさない場合、前記コーティング材料組成物（Ｘ１）の配合の少なくとも１つのパラメータ、及び／又は前記コーティング材料組成物をスクリーニングする方法のステップ（１）から（３）を実施するときの少なくとも１つの方法パラメータを適合させるか、のステップ、
（７Ｂ）ステップ（６Ｂ）によって少なくとも１つのパラメータの適合が要求された場合、ステップ（６Ｂ）の実施を少なくとも１回繰り返すことによって、ステップ（５Ｂ）で述べられた条件が満たされて基材への塗布のために使用されるコーティング材料組成物が選択されるまで、ステップ（１）〜（３）、（４Ｂ）、及び（５Ｂ）を少なくとも１回繰り返すステップ、
を含む。
【請求項１４】
コーティング材料組成物（Ｘ１）の配合の少なくとも１つのパラメータ、及び／又はステップ（６Ｂ）によるステップ（１）〜（３）の実施における少なくとも１つの方法パラメータの前記適合は、以下のパラメータの適合の群：
（ｉ）前記コーティング材料組成物（Ｘ１）中にバインダー成分（ａ）として存在する少なくとも１つのポリマーの量を上昇又は低下させること、
（ｉｉ）前記コーティング材料組成物（Ｘ１）中にバインダー成分（ａ）として存在する少なくとも１つのポリマーを、それとは異なる少なくとも１つのポリマーで少なくとも部分的に置換すること、
（ｉｉｉ）前記コーティング材料組成物（Ｘ１）中に成分（ｂ）として存在する少なくとも１つの顔料及び／又はフィラーの量を上昇又は低下させることであって、これは、そこに存在する顔料については上記の範囲内でのみ可能である、
（ｉｖ）前記コーティング材料組成物（Ｘ１）中に成分（ｂ）として存在する少なくとも１つのフィラーを、それとは異なる少なくとも１つのフィラーで少なくとも部分的に置換すること、
（ｖ）前記コーティング材料組成物（Ｘ１）中に成分（ｃ）として存在する少なくとも１つの有機溶媒の量、及び／又はそこに存在する水の量を上昇又は低下させること、
（ｖｉ）前記コーティング材料組成物（Ｘ１）中に成分（ｃ）として存在する少なくとも１つの有機溶媒を、それとは異なる少なくとも１つの有機溶媒で少なくとも部分的に置換すること、
（ｖｉｉ）コーティング材組成物（Ｘ１）中に成分（ｄ）として存在する少なくとも１つの添加剤の量を上昇又は低下させること、
（ｖｉｉｉ）前記コーティング材料組成物（Ｘ１）中に成分（ｄ）として存在する少なくとも１つの添加剤を、それとは異なる少なくとも１つの添加剤で少なくとも部分的に置換すること、及び／又はそれとは異なる少なくとも１つのさらなる添加剤を添加すること、
（ｉｘ）前記コーティング材料組成物（Ｘ１）を調製するための使用成分の順序を変更すること、及び／又は
（ｘ）前記コーティング材料組成物（Ｘ１）を調製するときの混合のエネルギー入力を上昇又は低下させること、
から選択される少なくとも１つの適合を含む、請求項１３に記載の方法。
【請求項１５】
前記方法が、成分（ｂ）として少なくとも１つの効果顔料を含む水系ベースコート材料をスクリーニングする方法である、請求項１３又は１４に記載の方法。
【発明の詳細な説明】
【技術分野】
【０００１】
本発明は、コーティング材料組成物の回転霧化において形成されるフィラメントの平均長さを決定するための方法であって、少なくともステップ（１）から（３）、具体的には、回転可能なベルカップを塗布要素として含む回転霧化装置によるコーティング材料組成物の霧化（１）、少なくとも１つのカメラを用いて、ベルカップのエッジに形成されたフィラメントの光学的取得（２）、及びベルカップのエッジに位置する霧化で形成されたフィラメントの平均フィラメント長さを求めるため、このようにして得られた光学データのデジタル評価（３）、を含む方法、並びに前記方法に基づいて実施される、塗料の配合を開発するときの電子データベースの作成及びコーティング材料組成物のスクリーニングの方法に関する。
【背景技術】
【０００２】
最近では、特に自動車産業において、コーティングされる特定の基材に回転霧化によって塗布される、ベースコート材料などの一連のコーティング材料組成物がある。このような霧化装置は、例えばベルカップのように、塗布されるコーティング材料組成物を霧化する高速回転塗布要素を特徴としており、該霧化は特に遠心力の作用によって生じ、フィラメントが形成されて、滴の形でスプレーミストが生成される。コーティング材料組成物は、塗布効率を最大化し、オーバースプレーを最小化するために、典型的には静電的に塗布される。ベルカップのエッジでは、特に遠心力によって霧化されたコーティング材料が、塗布のためにコーティング材料組成物に高電圧を直接印加されて帯電される（直接帯電）。それぞれのコーティング材料組成物を基材に塗布した後、必要に応じてその上にさらなる膜の形で他のコーティング材料組成物を追加塗布した後に、硬化又は焼成して、結果としての所望のコーティングを得る。
【０００３】
コーティングの最適化、特にこのようにして得られるコーティングの特定の所望のコーティング特性、例えば、ピンホール、曇り、及び／又はレベリングのような光学的欠陥及び／又は表面欠陥の形成及び／又は発生の傾向の防止又は少なくとも低減などのコーティングの最適化は、比較的複雑であり、典型的には経験的手段によってのみ可能である。これは、このようなコーティング材料組成物、又は典型的には、その中で異なるパラメータが変更されていくその一連の試験の全体が最初に行われなければならず、次いで、前段落で説明したように、基材に塗布され、硬化又は焼成されなければならないことを意味している。その後に、得られた一連のコーティングを所望の特性に関して調査し、調査した特性の改善の可能性を評価しなければならない。典型的には、この手順は、硬化及び／又は焼成後にコーティングの調査された１つ又は複数の特性の所望の改善が達成されるまで、パラメータをさらに変化させながら何度も繰り返す必要がある。
【０００４】
そのようなコーティングを生成するために使用されたコーティング材料組成物を、それらのせん断粘度挙動（せん断レオロジー）に基づいて調査し、特徴付けし、それらの特定の塗装特性のより良い理解を提供することは、従来技術において公知の慣行である。ここでは、例えば、キャピラリーレオメーターを利用することが可能である。しかし、せん断レオロジーの調査に焦点を当てたこの手順の欠点は、回転霧化の過程で発生する伸長粘度（伸長レオロジー）の非常に重要な影響を考慮に入れていないこと、又は十分に考慮していないことである。伸長粘度は、伸長流における材料の流動抵抗の指標である。このような伸長流は、典型的には、例えば、キャピラリー入口流及びキャピラリー出口流の場合のように、これに関連するすべての技術的プロセスにおいてせん断流に付加して生じる。ニュートン流挙動の場合、伸長粘度は、従来の方法で決定されるせん断粘度（トルートン比）に対する一定の比率から計算され得る。一方、非ニュートン流挙動の場合は、実際には、適用範囲にわたってはるかに高い頻度で発生するが、前述の説明と特性評価において伸長レオロジーを十分に考慮するためには、せん断粘度に依存しないパラメータとして、伸長粘度を伸長粘度計の助けを借りて実験的に決定することが一般的に必要である。特に前述の回転霧化法を実施している場合には、伸長粘度は霧化プロセス及びフィラメントのスプレーミストが形成される滴への断裂にかなり大きな影響を与える可能性がある。伸長粘度を決定するための技術は、従来技術から公知である。ここでは、キャピラリーブレークアップ伸長粘度計（ＣａＢＥＲ）を用いて伸長粘度を決定することが典型的である。しかし、これまでのところ、調査中の材料を実際に霧化せずに、伸張力とせん断力の両方を等しく考慮するための利用可能な技術はなかった。
【０００５】
したがって、コーティング材料組成物の霧化挙動を調査することにより、この霧化によって生成されるコーティングの特定の所望の特性の改善、例えば、光学的欠陥及び／又は表面欠陥の形成及び／又は発生の傾向の防止又は少なくとも低減などのコーティングの特定の所望の特性の改善を、そのようなコーティングを生成するために一般的に必要とされるコーティング及び焼成の完全な操作を経ることなく達成することを可能にする方法が必要とされている。しかしながら、同様に、そのような方法は、それが伴うせん断レオロジーだけでなく、伸長レオロジーも適切に考慮に入れるべきである。
【発明の概要】
【発明が解決しようとする課題】
【０００６】
したがって、本発明によって解決される問題は、従来の塗装プロセスによって基材に使用するそれぞれのコーティング材料組成物を塗装することなく、具体的にはコーティングを生成するために得られた膜を硬化及び／又は焼成することなく、回転霧化によって生成されるコーティングの特定の所望の特性、例えば、光学的欠陥及び／又は表面欠陥の形成及び／又は発生の傾向の防止又は少なくとも低減などのコーティングの特定の所望の特性を、調査すること、及びより具体的には改善可能な方法を提供することにある。このような方法は、霧化の過程で生じる伸長挙動を等しく考慮する必要がある。本発明が解決する特定の問題は、コーティング材料組成物としての水系ベースコート材料のためのそのような方法を提供することである。
【課題を解決するための手段】
【０００７】
この問題は、特許請求の範囲に記載されている主題によって解決され、また、以下の説明に記載されるその主題の好ましい実施形態によっても解決される。
【０００８】
本発明の第１の主題は、コーティング材料組成物の回転霧化において形成されるフィラメントの平均長さを決定するための方法であって、少なくともステップ（１）から（３）、具体的には、
（１）回転可能なベルカップを塗布要素として含む回転霧化装置によってコーティング材料組成物を霧化するステップ、
（２）少なくとも１つのカメラを用いて、ステップ（１）による霧化によってベルカップのエッジに形成されたフィラメントを光学的に取得するステップ、及び、
（３）霧化で形成されたベルカップのエッジに位置するフィラメントの平均長さを求めるため、ステップ（２）による光学的取得によって得られた光学データをデジタル評価するステップ、
を含む。
【０００９】
驚くべきことに、本発明の方法により、多種多様な異なるコーティング材料組成物、特に水系ベースコート材料の回転霧化挙動を調査し、特徴付けることが可能になったことが判明した。これは、驚くべきことに、ベルカップが回転塗布要素として回転霧化で使用されるときに、ベルカップのエッジに位置する霧化時に発生するそれらのフィラメントの平均長さの決定に基づいて達成される。
【００１０】
本発明の方法によって決定される平均フィラメント長さは、電子データベースに組み込むことができ、又はそのようなデータベースは編集及び／又は更新されることができる。したがって、本発明の第２の主題は、互いに異なる霧化されたコーティング材料組成物の平均フィラメント長さを含む電子データベースを編集及び／又は更新するための方法であって、該方法は、少なくともステップ（１）〜（３）、（４Ａ）、及び（５Ａ）、具体的には、
−  第１コーティング材料組成物（ｉ）の平均フィラメント長さを決定するための本発明の方法によるステップ（１）、（２）、及び（３）、
（４Ａ）第１コーティング材料組成物（ｉ）についてステップ（３）により確定された平均フィラメント長さを電子データベースに組み込むステップ、及び、
（５Ａ）第１コーティング材料組成物（ｉ）とは異なる少なくとも１つのさらなるコーティング材料組成物について、ステップ（１）〜（３）及び（４Ａ）を少なくとも１回繰り返すステップ、
を含む。
【００１１】
ステップ（４Ａ）による確定された平均フィラメント長さのデータベースへの組み込みは、それぞれ決定された平均フィラメント長さのそれぞれの標準偏差のデータベースへ組み込みをさらに含むのが好ましい。
【００１２】
本発明の方法が実施される場合、コーティングの生成に使用することができるコーティング材料組成物の回転霧化で生じる伸長粘度の影響は十分に考慮される。これは特に、本発明の方法が実施される場合、伸長粘度を決定するために比較的高い伸長率、すなわち１０００００ｓ−１までの伸長率が考慮され、したがって、特に１０００ｓ−１までの伸長率しか達成されないベースコート材料の場合における従来のＣａＢＥＲ測定の場合よりも伸長率が高くなり、前述の比較的高い伸長率で平均フィラメント長さの決定が行われる。従来のＣａＢＥＲ法とは対照的に、本発明の方法により、回転霧化のベルカップを比較的低い回転スピード（回転速度）のみに設定したとしても、より高い伸長粘度と生じるより高い伸長率が、達成され考慮される。さらに、本発明の方法は、回転霧化の過程で（せん断速度及び伸長速度に加えて）発生する横方向の流れを考慮することを可能にする。このような横方向の流れは、せん断レオロジー又は伸長レオロジーを調査するための従来の既知の方法のいずれにおいても考慮されていない。ステップ（１）を有する本発明の方法は、それら自体で回転霧化の実施を含むという事実の結果として、個々の要素（せん断レオロジー又は伸長レオロジー）のみを取得可能な技術を使用することなく、単一の方法内でせん断レオロジー及び伸長レオロジーだけでなく、横方向の流れの発生についても十分に考慮することが可能である。
【００１３】
驚くべきことに、特に回転霧化においてコーティング材料組成物として使用される水系ベースコート材料の場合、そこに存在する顔料、特にアルミニウム効果顔料のような効果顔料は、その割合がベースコート材料の全質量に対して増加するにつれて、フィラメントの長さ、少なくとも霧化中に発生するベルカップのエッジに位置するフィラメントの長さの短縮（換言すれば、平均フィラメント長さの低下）をもたらすことがさらに判明された。短い平均フィラメント長さは、ベルカップのエッジにおけるこれらのフィラメントの短い寿命につながる。そのような低い平均フィラメント長さは、次には、使用されるコーティング材料組成物の「より細い」霧化を示す。最大限に細い霧化は、より低い湿潤度、換言すれば、使用するコーティング材料組成物を塗布した後に形成される膜の湿った外観が少なくなるため望ましい。当業者は、高すぎる湿潤度が、望ましくないポップ及び／又はピンホールの発生、より悪いシェード及び／又はフロップ、及び／又は曇りの発生につながり得ることを知っている。この技術的効果、すなわち、コーティング材料組成物中の顔料割合が高くなるにつれての、ベルカップのエッジに位置する短い平均フィラメント長さを有するフィラメントの発生、及び湿潤度の低下などの組み合わされた有利な特性は、一層驚くべきものである、なぜなら、同じコーティング材料組成物の比較ＣａＢＥＲ測定によれば、顔料の割合が増加するにつれて、これらのフィラメントのより長い寿命、したがって、より長い平均フィラメント長さが決定され、次には、望ましくないより高い湿潤度をもたらすと考えられていたからである。しかしながら、コーティング材料組成物を用いて得られた膜の湿潤度の調査により、本発明の方法によって得られる湿潤度に関する結果を確認した。このことは、本発明の方法により得られた結果が、比較ＣａＢＥＲ測定に基づいて得られた結果よりも、実際の条件に高度に対応していることを示している。換言すれば、ＣａＢＥＲ測定のみに依存すると、実際に発生している状況の誤った評価をしてしまう可能性があり、より具体的には、本発明の方法により得られた結果に基づくものと反対の誤った行動をもたらす可能性がある。
【００１４】
驚くべきことに、確定された平均フィラメント長さに基づく本発明の方法を実施することにより、特に、光学的欠陥及び／又は表面欠陥の形成及び／又は発生傾向を防止又は少なくとも低減することに関して、この場合コーティングを生成するために従来の塗装手順によって使用する特定のコーティング材料組成物を基材に塗布し、得られた膜の硬化及び／又は焼成を実施することを要することなく、回転霧化によって生成されるコーティングの特定の所望の特性の調査、特に改善を実現することが可能である。
【００１５】
したがって、本発明のさらなる主題は、塗料配合の開発におけるコーティング材料組成物のスクリーニング方法であって、該方法は、少なくともステップ（１）〜（３）、（４Ｂ）、（５Ｂ）及び（６Ｂ）、ならびに任意に（７Ｂ）を含み、そこでは平均フィラメント長さを決定するために、まず、ステップ（１）〜（３）において、上記の本発明の方法にしたがってコーティング材料組成物（Ｘ１）の回転霧化で形成されたフィラメントの平均長さが決定される。したがって、これらのステップ（１）〜（３）は、本発明の第１の主題のステップ（１）〜（３）に対応する。
【００１６】
塗料配合の開発におけるコーティング材料組成物をスクリーニングする方法は、少なくともステップ（１）〜（３）、（４Ｂ）、（５Ｂ）、及び（６Ｂ）、ならびに任意で（７Ｂ）を含み、すなわち
（１）回転可能なベルカップを塗布要素として含む回転霧化装置によってコーティング材料組成物（Ｘ１）を霧化するステップ、
（２）少なくとも１つのカメラを用いて、ステップ（１）による霧化によってベルカップのエッジに形成されたフィラメントを光学的に取得するステップ、及び、
（３）霧化で形成されたベルカップのエッジに位置するフィラメントの平均長さを求めるため、ステップ（２）による光学的取得によって得られた光学データをデジタル評価するステップ、
（４Ｂ）コーティング材料組成物（Ｘ１）についてステップ（３）により決定された平均フィラメント長さと、電子データベースを編集及び／又は更新するための本発明の前記方法（本発明の第２の主題）によって得られる電子データベースに保存された更なるコーティング材料組成物の平均フィラメント長さとを比較するステップ、
（５Ｂ）ステップ（４Ｂ）による比較に基づいて、コーティング材料組成物（Ｘ１）についてステップ（３）により決定された平均フィラメント長さが、コーティング材料組成物（Ｘ２）のデータベースに保存されている少なくとも１つの平均フィラメント長さよりも短いという条件に適合するか否かをチェックするステップであって、該コーティング材料組成物（Ｘ２）はコーティング材料組成物（Ｘ１）とは異なるが、コーティング材料組成物（Ｘ１）の顔料含有量と同一の顔料含有量を有するか、又はコーティング材料組成物（Ｘ１）中に存在する顔料の量に基づいて、コーティング材料組成物（Ｘ１）の顔料含有量から±１０質量％を超えない範囲で逸脱する顔料含有量を有し、かつさらに、該コーティング材料組成物（Ｘ２）はコーティング材料組成物（Ｘ１）と同一の又は実質的に同一の１つ又は複数の顔料を含む、ステップ、
（６Ｂ）コーティング材料組成物（Ｘ１）について決定された平均フィラメント長さがステップ（５Ｂ）で規定された条件を満たす場合、基材への塗布のためのコーティング材料組成物（Ｘ１）を選択するか、
あるいは、
コーティング材料組成物（Ｘ１）について決定された平均フィラメント長さがステップ（５Ｂ）で規定された条件を満たさない場合、コーティング材料組成物（Ｘ１）の配合の少なくとも１つのパラメータ及び／又はコーティング材料組成物をスクリーニングする方法のステップ（１）〜（３）を実施する際の少なくとも１つの方法パラメータを適合させるか、のステップ、
（７Ｂ）ステップ（６Ｂ）によって少なくとも１つのパラメータの適合が要求された場合、ステップ（６Ｂ）の実施を少なくとも１回繰り返すことによって、ステップ（６Ｂ）によるステップ（５Ｂ）で述べられた条件が満たされて基材への塗布のために使用コーティング材料組成物が選択されるまで、ステップ（１）〜（３）、（４Ｂ）、及び（５Ｂ）を少なくとも１回繰り返すステップ、
を含む。
【００１７】
驚くべきことに、塗料配合の開発におけるコーティング材料組成物をスクリーニングするための本発明の方法は、典型的な方法よりもコストと不便さが少なく、したがって、対応する従来の方法よりも（時間）経済及び資金的に利点を有することが判明した。本発明の方法により、驚くべきことに、特に水系ベースコート材料の場合において、コーティングを全く生成することなく、確定された平均フィラメント長さに基づいて、生成されるコーティングに特定の光学的欠陥及び／又は表面欠陥が予想されるかどうかを十分高い確率で推定することが可能である。驚くべきことに、これは回転霧化装置のベルカップのエッジに位置する霧化時に発生するフィラメントの平均長さの決定によって、及びこれらの確定されたフィラメント長さを、前記光学的欠陥及び／又は表面欠陥の発生、又はそれらの防止／低減と相関させることによって達成される。霧化中に発生するこれらの平均フィラメント長さに応じて、生成されるコーティングの光学特性及び表面特性などの結果として生じる特性を監視することができ、特に光学的欠陥及び表面欠陥の発生を防止又は少なくとも低減させることができる。換言すると、本発明の方法により、コーティング材料組成物の霧化の挙動の調査により、最終的なコーティングの質的特性（例えば、ピンホールの発生、曇り、レベリング、又は外観など）に関する予測を行うことが可能である。特に、驚くべきことに、それらは、ＣａＢＥＲ測定などの従来技術から知られている他の技術よりも、これらの特性との相関性が高いことが判明した。したがって、本発明の方法は、品質保証のための単純かつ効率的な技術を可能にし、（モデル）基材への比較的高価で不便なコーティング手順に頼ることなく、コーティング材料組成物の目的に応じた開発を可能にする。特に、ここでは、硬化及び／又は焼成のステップを省略することが可能である。
【発明を実施するための形態】
【００１８】
詳細な説明
平均フィラメント長さを決定するための本発明の方法
本発明の第１の主題は、少なくともステップ（１）〜（３）を含む、コーティング材料組成物の回転霧化において形成されるフィラメントの平均長さを決定する方法である。
【００１９】
「回転霧化」又は「高速回転霧化」の概念は、当業者に知られているものである。このような回転霧化装置は、遠心力の作用により、塗布されるコーティング材料組成物を、滴の形状のスプレーミストに霧化する回転塗布要素を特徴とする。この場合の塗布要素は、好ましくは金属製のベルカップである。
【００２０】
霧化装置による回転霧化の過程において、いわゆるフィラメントは、最初に、ベルカップのエッジで発達し、その後、霧化プロセスのさらなる過程で、分断して前述の滴になり、それらがスプレーミストを形成する。したがって、フィラメントは、これらの滴の前駆体を構成する。フィラメントは、そのフィラメント長さ（「スレッド長さ」とも呼ばれる）及びその直径（「スレッド径」とも呼ばれる）によって表され、特徴付けられることができる。
【００２１】
本発明の方法が実施されるときは、回転霧化の間に生じる伸長粘度が十分に考慮される。当業者であれば、伸長流における材料の流動抵抗の尺度として、単位パスカル・秒（Ｐａ・ｓ）を有する伸長粘度ｎｅの概念を知っている。伸長粘度を決定するための技術も同様に、当業者に知られている。伸長粘度は、ここでは、例えば、Ｔｈｅｒｍｏ  Ｓｃｉｅｎｔｉｆｉｃ社から販売されているキャピラリーブレークアップ伸長粘度計（ＣａＢＥＲ）と呼ばれるものを使用して決定されるのが通常である。対応するＣａＢＥＲ測定によって確定される伸長粘度の比較的高い値（すなわち、比較的高い伸長抵抗）は、霧化の際に形成されるフィラメントの比較的高い安定性を意味する。フィラメントの安定性が高ければ、次に、フィラメントがスプレーミストを形成する滴にさらに分断される前の、霧化で発生するフィラメントの平均寿命（スレッド寿命とも呼ばれる）が長くなる。この種の比較的高い平均フィラメント寿命は、通常、これらのフィラメントのより高い平均長さと関連している。ＣａＢＥＲ測定による伸長実験におけるスレッド寿命、換言すればフィラメント寿命を決定するための技術は、以下、方法の説明の中で示される。
【００２２】
ステップ（１）
本発明の方法のステップ（１）は、塗布要素として回転可能なベルカップを有する回転霧化装置を用いる使用されるコーティング材料組成物の霧化に関する。ここで、任意に、霧化されるコーティング材料組成物は、電圧の印加によってベルカップのエッジで静電帯電を受けることができる。しかし、本発明の方法の実施、特に本発明の方法のステップ（１）の実施には、これは必須ではない。
【００２３】
ベルカップの回転スピード（回転速度）は調整可能である。この場合、回転スピードは、好ましくは少なくとも１００００回転／分（ｒｐｍ）であり、多くとも７００００回転／分である。回転速度は、好ましくは１５０００〜７００００ｒｐｍの範囲、より好ましくは１７０００〜７００００ｒｐｍの範囲、より具体的には１８０００〜６５０００ｒｐｍ、又は１８０００〜６００００ｒｐｍの範囲である。毎分１５０００回転以上の回転スピードでは、本発明の意味でのこの種の回転霧化装置は、高速回転霧化装置と称されるのが好ましい。一般的な回転霧化、及び特に高速回転霧化は、自動車産業の中で広く普及している。これらのプロセスに使用される（高速）回転霧化装置は市販されており、例としては、Ｄｕｅｒｒ製のＥｃｏｂｅｌｌ（登録商標）シリーズの製品が挙げられる。このような霧化装置は、好ましくは、自動車産業で使用される塗料などの多数の異なるコーティング材料組成物の静電塗装に適している。本発明の方法内でコーティング材料組成物として特に好ましく使用されるのは、ベースコート材料、より具体的には水系ベースコート材料である。コーティング材料組成物は、静電的に塗装されてもよいが、そうである必要はない。静電塗装の場合は、ベルカップエッジで、好ましくは電圧、例えば塗装されるコーティング材料組成物に高電圧などを直接印加すること（直接帯電）によって、遠心力により霧化されるコーティング材料組成物への静電帯電が行われる。
【００２４】
ステップ（１）の実施中の、霧化のためのコーティング材料組成物の吐出速度は、調整可能である。ステップ（１）の実施中の、霧化のためのコーティング材料組成物の吐出速度は、好ましくは５０〜１０００ｍｌ／分の範囲、より好ましくは１００〜８００ｍｌ／分の範囲、非常に好ましくは１５０〜６００ｍｌ／分の範囲、より具体的には、２００〜５５０ｍｌ／分の範囲である。
【００２５】
ステップ（１）の実施中の、霧化のためのコーティング材料組成物の吐出速度は、好ましくは１００〜１０００ｍｌ／分の範囲、又は２００〜５５０ｍｌ／分の範囲、及び／又はベルカップの回転スピードは、１５０００〜７００００回転／分、又は１５０００〜６００００ｒｐｍの範囲である。
【００２６】
本発明の方法のステップ（１）で使用されるコーティング材料組成物は、好ましくはベースコート材料であり、より好ましくは水系ベースコート材料であり、より具体的には少なくとも１つの効果顔料を含む水系ベースコート材料である。
【００２７】
ステップ（２）
本発明の方法のステップ（２）では、ステップ（１）によりベルカップのエッジで霧化の過程で形成され、少なくとも１つのカメラを用いて光学的に取得されたフィラメントを確認する。
【００２８】
換言すると、本発明の方法のステップ（２）内では、霧化プロセスは、ステップ（１）により、ベルのベルカップのベルカップエッジにおいて光学的取得され、より具体的には撮影され、及び／又は対応するビデオ記録が準備される。このようにして、霧化中にベルカップエッジで直接形成されたフィラメントの分断に関する情報を得ることができる。
【００２９】
ステップ（２）を実施するために使用されるカメラは、好ましくは高速度カメラである。そのようなカメラの例としては、日本のＰｈｏｔｒｏｎ  Ｔｏｋｙｏ製のＦａｓｔｃａｍ（登録商標）シリーズのモデル、例えばＦａｓｔｃａｍ（登録商標）ＳＡ−Ｚモデルが挙げられる。
【００３０】
ステップ（２）による光学的取得は、好ましくは、ベルカップ、特にベルカップエッジの画像を、毎秒３００００〜２５００００画像、より好ましくは毎秒４００００〜２２００００画像、さらに好ましくは毎秒５００００〜２０００００画像、非常に好ましくは毎秒６００００〜１８００００画像、さらに好ましくは毎秒７００００〜１６００００画像、より具体的には毎秒８００００〜１２００００画像を記録する少なくとも１つのカメラによって達成される。画像の解像度は、可変的に設定することができる。例えば、１画像あたり５１２×２５６ピクセルの解像度が可能である。
【００３１】
ステップ（３）
本発明の方法のステップ（３）は、ステップ（２）により、光学的取得によって得られた光学データのデジタル評価を提供する。このデジタル評価の目的は、霧化中にベルカップのエッジ、すなわちベルカップエッジに直接形成されるそれらのフィラメントの平均長さを決定することにある。
【００３２】
ステップ（３）によるデジタル評価は、ステップ（２）により得られた光学データ、例えばステップ（２）内のカメラによって記録された画像及び／又はビデオなどの画像解析及び／又はビデオ解析によって達成されてよい。
【００３３】
ステップ（３）は、好ましくは、ＭＡＴＬＡＢ（登録商標）コードに基づくＭＡＴＬＡＢ（登録商標）ソフトウェアなどのソフトウェアの支援を受けて実施される。
【００３４】
ステップ（３）によるデジタル評価は、好ましくは、ステップ（２）で得られた光学データの画像及び／又はビデオの処理の２つ以上の段階を包含する。ステップ（２）で記録された画像のうち、好ましくは、少なくとも１０００画像、より好ましくは少なくとも１５００画像、非常に好ましくは少なくとも２０００画像が、ステップ（３）によるデジタル評価のための光学データの基として使用される。
【００３５】
ステップ（３）による平均フィラメント長さの確定は、好ましくは、平均フィラメント長さの標準偏差を含む。
【００３６】
ステップ（３）は、好ましくは複数段階で行われる。
【００３７】
ステップ（３）によるデジタル評価は、好ましくは少なくとも６つの段階（３ａ）〜（３ｆ）で行われ、具体的には
（３ａ）画像からベルカップを除去するために、ガウスフィルタを用いて、ステップ（２）の実施後に光学データとして得られた画像の平滑化を行うステップ、
（３ｂ）段階（３ａ）により平滑化された画像を二値化及び反転するステップ、
（３ｃ）ベルカップエッジのない二値化画像を得るために、段階（３ａ）で使用した画像の二値化し、こうして二値化された画像を段階（３ｂ）からの反転画像へ追加し、及び、このようにして得られた画像を反転するステップ、
（３ｄ）残りの配置された物体のすべてがフィラメントである画像を得るために、段階（３ｃ）より得られた画像から、滴、断片化されたフィラメント、及びベルカップエッジに位置していないフィラメントを除去するステップ、
（３ｅ）段階（３ｄ）により得られた画像から、完全には画像内に配置されていないそれらのフィラメントを除去するステップ、及び
（３ｆ）段階（３ｅ）の後に画像に残っている全てのフィラメントをそれらのピクセル数に漸減（ｔａｐｅｒｉｎｇ）し、各フィラメントのピクセル数を加算し、ピクセルサイズに基づく各フィラメントのフィラメント長さを決定し、及び、測定された全てのフィラメントの全体についての平均フィラメント長さを確定するステップ、
を含む。
【００３８】
段階（３ｄ）による除去は、好ましくは、（ｉ）画像上に位置する全ての物体の全ての斜辺の長さを決定すること、（ｉｉ）これらの物体の確定された斜辺の値が定義された値ｈを下回った場合には、画像の物体を滴及び／又は断片化されたフィラメントとしてラベリングし、これらの物体を除去すること、及び、（ｉｉｉ）画像上の位置に基づいて、残りの物体、すなわちフィラメントを、ベルカップエッジに位置していたかどうかを検証し、これに当てはまらないフィラメントを除去すること、によって達成される。ここでの値ｈは１５ピクセル（又は３００μｍ）に相当する。
【００３９】
個々の段階については、以下で詳しく説明する。
【００４０】
第１段階（３ａ）では、ベルカップは、好ましくは記録されたそれぞれの画像内で除去され、デジタル評価の基礎として使用される。この目的のために、ガウスフィルタを使用して、ベルカップ全体、特にベル全体がもはや見えなくなる程度までに、各画像を平滑化する。
【００４１】
第２の段階（３ｂ）では、このようにして平滑化された画像を、好ましくは二値化し、反転する。
【００４２】
第３の段階（３ｃ）では、元の画像、すなわち、段階（３ａ）で使用された画像を同様に好ましくは二値化し、段階（３ｂ）からの反転画像と一緒に加算する。その結果、ベルエッジのない二値化された一連の画像が得られ、この一連の画像は、好ましくは、次にさらなる評価のために反転される。
【００４３】
二値化は、各場合において、特に画像の背景から測定用フィラメントをより効果的に区別するために行われる。
【００４４】
第４の段階（３ｄ）では、好ましくは、フィラメントが滴などの他の物体から区別され得る条件が定義される。ここでは、まず、各ピクチャ内のフィラメントを含む全ての物体の斜辺を、物体のｘｍｉｎ、ｘｍａｘ、ｙｍｉｎ、及びｙｍａｘによって計算し、決定する。値は、これらの極値を報告するＭＡＴＬＡＢ関数によって得られ、したがって、各物体についてｘ方向の対応するｘの値、すなわちｘｍｉｎとｘｍａｘが、及び、各物体についてｙ方向の対応するｙの値、すなわちｙｍｉｎとｙｍａｘが得られる。物体の斜辺は、その物体がフィラメントであるとみなされるために、特定の値ｈよりも大きくなければならない。ここで値ｈは１５ピクセル（又は３００μｍ）に相当する。その結果、滴などの小さな物体のすべてが、進行中の評価から除外される。さらに、各物体は、ベルエッジ（画像上では既に除去されている）のすぐ近傍に位置するｙ値を有する必要がある。ここで、ｙ値は、ベルエッジに位置するフィラメントであるとみなされるために、各物体が存在しなければならないｙ方向の定義された距離の値に相当している。この文脈における「すぐ近傍」という概念は、ベルエッジから５ピクセル以内の距離、及び／又はベルエッジから最大でも５ピクセル下の位置を有するｙ値を包含する。したがって、ベルカップエッジに接続されていない全てのフラグメント、特に相対的に長い全てのフラグメントは、フィラメント長さの決定の評価から除外され、考慮されるフィラメントはベルカップエッジに位置するフラグメントのみとなる。
【００４５】
第５の段階（３ｅ）では、段階（３ｄ）の実施後にそれぞれの画像内にまだ残っているすべての物体が、好ましくは、それらの最小ｘ値が０より大きく、最大ｘ値が２５６より小さいかどうかについて検証される。この条件を満たす物体のみが、さらなる過程で考慮される。したがって、評価されるフィラメントは、記録された画像フレーム内に完全に配置されるもののみである。画像内に残っているすべての物体には、好ましくは番号が付けられる。
【００４６】
第６の段階（３ｆ）では、段階（３ｅ）の後に残っている全ての物体は、好ましくは個別に呼び出され、好ましくはスケルトン法によって漸減される。この方法は当業者に知られている。その結果、各物体の１つのピクセルが、続いて最大で１つの他のピクセルに接続される。続いて、物体又はフィラメントごとにピクセル数が一緒にカウントされる。ピクセルサイズが既知であるため、フィラメントの実際の長さが計算され得る。この画像評価は、１つの画像につき約１５０００個のフィラメントを評価する。これにより、フィラメント長さを決定する際の統計的根拠が高いことが保証される。調査されたフィラメントについてこのように確定されたすべてのフィラメント長さの全体から、これらのフィラメントの平均長さが結果として得られる。このようにして、ベルカップのベルカップエッジに位置する霧化時に形成されるフィラメントの平均長さが得られる。
【００４７】
本発明の方法は、少なくともステップ（１）〜（３）を含むが、任意にさらなるステップを含んでもよい。ステップ（１）〜（３）は、好ましくは番号順に実施される。ステップ（１）及び（２）は、好ましくは同期して実施される；換言すると、ステップ（２）による光学的取得は、好ましくは、ステップ（１）の実施中に行われる。
【００４８】
電子データベースを編集及び／又は更新するための本発明の方法
本発明のさらなる主題は、互いに異なる霧化されたコーティング材料組成物の平均フィラメント長さを含む電子データベースを編集及び／又は更新する方法であって、該方法は、少なくともステップ（１）〜（３）、（４Ａ）、及び（５Ａ）を含み、具体的には、
第１コーティング材料組成物（ｉ）の平均フィラメント長さを決定するための本発明の方法によるステップ（１）、（２）及び（３）の実施、すなわち
（１）回転可能なベルカップを塗布要素として含む回転霧化装置によってコーティング材料組成物（ｉ）を霧化するステップ、
（２）少なくとも１つのカメラを用いて、ステップ（１）による霧化によってベルカップのエッジに形成されたフィラメントを光学的に取得するステップ、及び、
（３）霧化で形成されたベルカップのエッジに位置するフィラメントの平均長さを求めるため、ステップ（２）による光学的取得によって得られた光学データをデジタル評価するステップ、
（４Ａ）第１コーティング材料組成物（ｉ）についてステップ（３）により確定された平均フィラメント長さを電子データベースに組み込むステップ、及び
（５Ａ）第１コーティング材料組成物（ｉ）とは異なる少なくとも１つのさらなるコーティング材料組成物について、ステップ（１）〜（３）及び（４Ａ）を少なくとも１回繰り返すステップ、
を含む。
【００４９】
平均フィラメント長さを決定するための本発明の方法に関連して上記に記載されたすべての好ましい実施形態はまた、電子データベースを編集及び／又は更新するための方法に関連して好ましい実施形態である。
【００５０】
ステップ（４ａ）により、確定された平均フィラメント長さをデータベースに組み込むことは、好ましくは、上記で既に観察したように、それぞれの標準偏差をデータベースに組み込むことも伴う。標準偏差は、使用される特定のコーティング材料組成物において霧化の間に発生するあらゆる不均一性及び／又は非適合性を十分に考慮することができる。そのような不均一性及び／又は非適合性の場合、フィラメント長さは、規則的又は不規則的な間隔で実質的な変動を受けている可能性がある：例えば、２つの異なるコーティング材料組成物について確定された平均フィラメント長さが同一であり得る一方、一つのケースではフィラメントのほぼ均一な分断があるかもしれず、他方のケースでは変動があるかもしれず、その場合には標準偏差の考慮によって追加的に取得され、これが、それぞれの標準偏差をデータベースに組み込むことが有利である理由である。
【００５１】
ステップ（５Ａ）は、第１コーティング材料組成物（ｉ）とは異なる少なくとも１つのさらなるコーティング材料組成物、例えば少なくとも１つの第２コーティング材料組成物（ｉｉ）について、ステップ（１）から（３）及び（４Ａ）を少なくとも１回の繰り返すことを想定している。
【００５２】
ステップ（５Ａ）による繰り返しは、好ましくは、それぞれの場合で異なる多数の対応するコーティング材料組成物について実施される。したがって、繰り返しは、少なくとも１回〜ｘ回行われ、ここで、ｘは２以上の正の整数である。本発明の方法は、電子データベースを編集及び／又は更新するための方法であるため、ここで使用されるコーティング材料組成物の数に上限はない：繰り返しのステップ（５Ａ）の数が多いほど、及び／又は繰り返しのステップ（５Ａ）内で使用されるコーティング材料組成物の数が多いほど、霧化中に発生するこれらの組成物の平均フィラメント長さに関してデータベースに組み込まれる情報の量が多くなり、もちろんこれは有利なことである。例えば、パラメータｘは、２から１００００００まで、又は５又は１０又は５０又は１００から１００００００までの範囲であってよい。
【００５３】
電子データベースを編集及び／又は更新するための本発明の方法によって、この種の電子データベースは、好ましくは継続的に拡張及び更新される。このようにして、このデータベースは、多数の異なる霧化コーティング材料組成物の平均フィラメント長さについての情報を提供することができる。電子データベースは、好ましくはオンラインデータベースである。ステップ（４Ａ）は、好ましくは、ソフトウェアのサポートによって実行される。
【００５４】
電子データベースを編集及び／又は更新するための本発明の方法を実施するときに、ステップ（４Ａ）内でデータベースに組み込むのは、好ましくは、確定された平均フィラメント長さだけでなく、その代わりに、ステップ（１）〜（３）の実施のために選択された及び／又は要求されたすべての方法パラメータである。これらの方法パラメータに加えて、又は代替的に、本発明の方法で使用されるコーティング材料組成物に関連するすべての製品パラメータが、好ましくは同様にデータベースに組み込まれ、特に、それらの調製のための特定の調合及び／又はそれらの調製のために使用される成分、及びそれらの対応する量が組み込まれる。
【００５５】
ステップ（５Ａ）で使用される少なくとも１つのさらなるコーティング材料組成物、例えば少なくとも１つのコーティング材料組成物（ｉｉ）は、第１コーティング材料組成物（ｉ）とは異なる。同様に、ステップ（５Ａ）の繰り返しで使用されるすべてのさらなるコーティング材料組成物は、コーティング材料組成物（ｉ）及び（ｉｉ）のそれぞれと異なるだけでなく、互いにも異なる。
【００５６】
ステップ（５Ａ）で使用される少なくとも１つのさらなるコーティング材料組成物、例えば少なくとも１つの第２コーティング材料組成物（ｉｉ）は、好ましくは、第１コーティング材料組成物（ｉ）の顔料含有量と同一の顔料含有量を有するか、又は、コーティング材料組成物（ｉ）中に存在する顔料の量に基づいて、コーティング材料組成物（ｉ）の顔料含有量から最大で±１０質量％、より好ましくは最大で±５質量％逸脱する顔料含有量を有し、かつさらに、コーティング材料組成物（ｉ）と同一又は実質的に同一の１つ又は複数の顔料を含む。同じことが、好ましくは、ステップ（５Ａ）を繰り返すときの使用されるさらなるコーティング材料組成物のそれぞれについても適用され：好ましくは、これらのさらなるコーティング材料組成物の各々は、第１コーティング材料組成物（ｉ）の顔料含有量と同一の顔料含有量を有するか、又はコーティング材料組成物（ｉ）中に存在する顔料の量に基づいて、コーティング材料組成物（ｉ）の顔料含有量から最大で±１０質量％、より好ましくは最大で±５質量％逸脱する顔料含有量を有し、かつさらに、コーティング材料組成物（ｉ）と同一又は実質的同一の１つ又は複数の顔料を含む。第１コーティング材料組成物（ｉ）に所定の効果顔料が使用されている場合、例えば、同一の顔料の場合、該同一の効果顔料はまた、ステップ（５Ａ）を繰り返すときに使用されるさらなるコーティング材料組成物のそれぞれの１つの中にも効果顔料として存在し、その量は上記の範囲内で変化してもよい。
【００５７】
電子データベースを編集するための本発明の方法は、ステップ（１）〜（３）、（４Ａ）及び（５Ａ）の他に、好ましくは、少なくともさらなるステップ（３Ａ）、（３Ｂ）及び（３Ｃ）、すなわち、
（３Ａ）ステップ（１）で霧化した第１コーティング材料組成物（ｉ）を基材に塗布し、基材上に配置される膜を形成し、この膜を焼成して基材上に配置されるコーティングを形成するステップ、
（３Ｂ）表面欠陥及び／又は光学的欠陥の発生又は非発生について、ステップ（３Ａ）の後に得られたコーティングを分析及び評価するステップ、及び
（３Ｃ）ステップ（３Ｂ）の実施後に得られた結果を電子データベースに組み込むステップ、
を含む。
【００５８】
ここで、この場合の本発明の方法のステップ（５Ａ）は、第１コーティング材料組成物（ｉ）とは異なる少なくとも１つのさらなるコーティング材料組成物、例えば少なくとも１つの第２コーティング材料組成物（ｉｉ）について、これらのステップ（３Ａ）、（３Ｂ）、及び（３Ｃ）の繰り返しを含む。
【００５９】
このようにして、本発明の方法により編集されたデータベースは、好ましくは、使用されたコーティング材料組成物、例えば使用されたコーティング材料組成物（ｉ）、（ｉｉ）及びさらなるコーティング材料組成物のそれぞれについて決定された平均フィラメント長さだけでなく、さらに表面欠陥及び／又は光学的欠陥のあり得る発生についてこれらの組成物の各々から得られるコーティングの評価に関するデータをも含む。これは、組成物の霧化中に発生し決定された平均フィラメント長さと、コーティング中及び/又はコーティング上の表面欠陥及び／又は光学的欠陥の発生又は非発生の、データベース内における直接相関を可能にする。これらのデータは、したがって、データベースから呼び出すことができる。
【００６０】
ステップ（３Ａ）では、金属基材を使用することが好ましい。しかし、原則として、非金属基材、特にプラスチック基材も可能である。使用される基材は、コーティングされていてもよい。金属基材がコーティングされる場合には、サーフェイサー及び／又はプライマーサーフェイサー及び／又はベースコート材料が塗布される前に、金属基材は、好ましくは電着塗装によってさらにコーティングされる。プラスチック基材がコーティングされる場合には、サーフェイサー及び／又はプライマーサーフェイサー及び／又はベースコート材料が塗布される前に、プラスチック基材が好ましくは前処理される。このような前処理のために最も一般的に用いられる技術は、フレーミング、プラズマ処理、及びコロナ放電である。フレーミングが採用されるのが好ましい。使用されるコーティング材料組成物、例えば使用されるコーティング材料組成物（ｉ）、（ｉｉ）及びさらなるコーティング材料組成物は、好ましくはベースコート材料、より具体的には水性ベースコート材料である。これに対応して、ステップ（３Ａ）の後に得られるコーティングは、好ましくはベースコートである。この場合の基材は、ベースコート材料を塗布する前に、前述のコーティングのうちの少なくとも１つを任意に有することができる。ステップ（３Ａ）における金属基材への１つ又は複数のベースコート材料の塗布は、自動車産業の環境で通例とされる膜厚で、例えば、５〜１００マイクロメートル、好ましくは５〜６０マイクロメートル、特に好ましくは５〜３０マイクロメートルの範囲で行われてよい。使用される基材は、好ましくは電着塗装（ＥＣ）、より好ましくは電着塗装材料の陰極蒸着によって塗布される電着塗装を有する。焼成は、好ましくは、公知の技術による乾燥に先立って行われる。例えば、好ましい（１成分）ベースコート材料は、室温（２３℃）で１〜６０分間フラッシングオフされ、次いで、好ましくは３０〜９０℃のわずかに上昇した温度で乾燥され得る。本発明の文脈におけるフラッシングオフ及び乾燥とは、有機溶媒及び／又は水を蒸発させ、塗料を乾燥させるがまだ硬化していない、又は完全に架橋されたコーティング膜をまだ形成していないことを指す。硬化、換言すると焼成は、好ましくは６０〜２００℃の温度で熱的に達成される。プラスチック基材のコーティングは、基本的には金属基材のコーティングと同様である。しかし、ここで、硬化は一般的にはるかに低い温度の３０〜９０℃で行われる。ステップ（３Ａ）は、ステップ（１）で霧化された第１コーティング材料組成物（ｉ）を基材に塗布した後、任意に、さらなるコーティング材料組成物の塗布及びその硬化を含んでもよい。特に、ステップ（１）で霧化された第１コーティング材料組成物（ｉ）が好ましい水系ベースコート材料である場合、市販のクリアコート材料をその上に一般的な技術によって塗布することが可能であり、その場合、膜厚は再び、例えば５〜１００マイクロメートルのような一般的な範囲内にある。クリアコート材料が塗布された後、それは、例えば１〜６０分間、室温（２３℃）でフラッシングオフされ、任意に乾燥されてよい。クリアコート材料は、次いで、塗布され霧化された第１コーティング材料組成物（ｉ）と共に、硬化、すなわち焼成されるのが好ましい。焼成は、例えば架橋反応を伴い、基材上にマルチコート効果仕上げ、及び／又は色及び効果仕上げを生成する。
【００６１】
ステップ（３Ｂ）では、ピンホール、ポップ、ラン及び／又は曇りの群から選択される表面欠陥及び／又は光学的欠陥の発生又は非発生を調査及び評価し、及び／又はコーティングの外観（視覚的態様）を調査及び評価するのが好ましい。コーティングは、好ましくは、水系ベースコートのようなベースコートである。ピンホールの発生は、以下に述べる決定方法に従って、ステップ（３Ａ）によって０〜４０μｍの膜厚範囲（乾燥膜厚）で基材へコーティングしたウェッジコーティングのピンホールを、０〜２０μｍ及び２０超〜４０μｍの範囲で別々に計数し；結果を２００ｃｍ２の面積で標準化し；合計して総数を求めることにより、調査及び評価される。好ましくは、ピンホール１つだけで欠陥とする。ポップの発生は、以下に述べる決定方法に従って、ポップの限界を、すなわち、ポップが発生するベースコートなどのコーティングの膜厚をＤＩＮ  ＥＮ  ＩＳＯ  ２８１９９−３、セクション５（日付：２０１０年１月）によって決定することにより、調査及び評価される。好ましくは、ポップ１つだけで欠陥とする。曇りの発生は、ＢＹＫ−Ｇａｒｄｎｅｒ  ＧｍｂＨのクラウドランナー装置を使用して、以下に述べる決定方法に従って、使用測定光源の反射角に関して１５°、４５°及び６０°の角度で測定した曇りの指標としての「ｍｏｔｔｌｉｎｇ１５」、「ｍｏｔｔｌｉｎｇ４５」及び「ｍｏｔｔｌｉｎｇ６０」の３つの特性変数を決定し；対応する１つ又は複数の特性変数の値が高いほど、曇りがより顕著になることにより、調査及び評価される。外観は、以下に述べる決定方法に従って、ステップ（３Ａ）によって０〜４０μｍの膜厚範囲（乾燥膜厚）で基材へコーティングしたウェッジコーティングを、例えば１０〜１５μｍ、１５〜２０μｍ、及び２０〜２５μｍのような異なる領域をマークし、Ｂｙｋ−Ｇａｒｄｎｅｒ  ＧｍｂＨ製のＷａｖｅ  Ｓｃａｎ装置を使用して、これらの膜厚領域で調査及び評価することでレベリングを評価することにより、調査及び評価される。この場合、レーザービームは調査する表面に６０°の角度で向けられ、測定距離１０ｃｍ隔てて短波領域（０．３〜１．２ｍｍ）と長波領域（１．２〜１２ｍｍ）の反射光の変動が装置によって記録される（長波＝ＬＷ、短波＝ＳＷ、数値が低いほどレベリングが良い）。ランの発生は、以下に述べる決定方法に従って、ＤＩＮ  ＥＮ  ＩＳＯ  ２８１９９−３、セクション４（日付：２０１０年１月）に従ってランニングの傾向を決定することにより、調査及び評価される。欠陥は、好ましくは、目標膜厚の１２５％以下の膜厚からランが発生した場合に発生する。例えば、目標膜厚が１２μｍの場合、１２μｍ＋２５％の膜厚、すなわち１６μｍでランが発生した場合、欠陥が発生する。ここでの膜厚は、ＤＩＮ  ＥＮ  ＩＳＯ  ２８０８（日付：２００７年５月）方法１２Ａに従って、ＥｌｅｋｔｒｏＰｈｙｓｉｋ製のＭｉｎｉＴｅｓｔ（登録商標）３１００−４１００装置を使用して決定される。すべての場合において、問題の厚さは、それぞれの場合の乾燥膜の厚さである。
【００６２】
当業者は、例えば、Ｒｏｅｍｐｐ  Ｃｈｅｍｉｅ  Ｌｅｘｉｋｏｎ，Ｌａｃｋｅ  ｕｎｄ  Ｄｒｕｃｋｆａｒｂｅｎ，１９９８年，第１０版から、「ピンホール」、「ポップ」、「ラン」、及び「レベリング」の用語を知っている。曇りの概念も同様に当業者に知られているものである。塗装仕上げの曇りは、ＤＩＮ  ＥＮ  ＩＳＯ  ４６１８（日付：２０１５年１月）に従って、表面上にランダムに分布する不規則な領域による仕上げの不均一な外観（色及び／又は光沢が異なる）を指すものと理解される。この種のまだら模様の不均一性は、仕上げによって伝えられる均一な全体印象を乱すものであり、一般的に望ましくない。曇りの決定方法は、以下に規定される。
【００６３】
塗料配合を開発するときのコーティング材料組成物をスクリーニングのための本発明の方法
本発明のさらなる主題は、塗料配合を開発する際のコーティング材料組成物のスクリーニング方法である。
【００６４】
塗料配合を開発するときのコーティング材料組成物をスクリーニングする方法のステップ（１）〜（３）は、コーティング材料組成物の回転霧化において形成されるフィラメントの平均長さを決定する方法のステップ（１）〜（３）と同一である。したがって、これらのステップに関して、上記の観察を参照する。
【００６５】
塗料配合を開発するときのコーティング材料組成物をスクリーニングする本発明の方法は、少なくともステップ（１）〜（３）、（４Ｂ）、（５Ｂ）、及び（６Ｂ）、さらに任意に（７Ｂ）、すなわち
コーティング材料組成物の回転霧化において形成されるフィラメントの平均長さを決定するための本発明の方法内で定義されている、コーティング材料組成物（Ｘ１）についてのステップ（１）、（２）及び（３）であって、したがって
（１）回転可能なベルカップを塗布要素として含む回転霧化装置によってコーティング材料組成物（Ｘ１）を霧化するステップ、
（２）少なくとも１つのカメラを用いて、ステップ（１）による霧化によってベルカップのエッジに形成されたフィラメントを光学的に取得するステップ、及び、
（３）霧化で形成されたベルカップのエッジに位置するフィラメントの平均長さを求めるため、ステップ（２）による光学的取得によって得られた光学データをデジタル評価するステップ、
（４Ｂ）コーティング材料組成物（Ｘ１）についてステップ（３）により決定された平均フィラメント長さを、電子データベースに保存された更なるコーティング材料組成物の平均フィラメント長さと比較するステップであって、前記データベースは、電子データベースを編集及び／又は更新するための本発明の前述の方法によって取得可能である、ステップ、
（５Ｂ）ステップ（４Ｂ）による比較に基づいて、コーティング材料組成物（Ｘ１）についてステップ（３）により決定された平均フィラメント長さが、コーティング材料組成物（Ｘ２）のデータベースに保存されている少なくとも１つの平均フィラメント長さよりも短いという条件に適合するか否かをチェックするステップであって、該コーティング材料組成物（Ｘ２）はコーティング材料組成物（Ｘ１）とは異なるが、コーティング材料組成物（Ｘ１）の顔料含有量と同一の顔料含有量を有するか、又はコーティング材料組成物（Ｘ１）中に存在する顔料の量に基づいて、コーティング材料組成物（Ｘ１）の顔料含有量から±１０質量％を超えない範囲で逸脱する顔料含有量を有し、かつさらに、該コーティング材料組成物（Ｘ２）はコーティング材料組成物（Ｘ１）と同一の又は実質的に同一の１つ又は複数の顔料を含む、ステップ、
（６Ｂ）コーティング材料組成物（Ｘ１）について決定された平均フィラメント長さがステップ（５Ｂ）で規定された条件を満たす場合、基材への塗布のためにコーティング材料組成物（Ｘ１）を選択するか、
あるいは、
コーティング材料組成物（Ｘ１）について決定された平均フィラメント長さがステップ（５Ｂ）で規定された条件を満たさない場合、コーティング材料組成物（Ｘ１）の配合の少なくとも１つのパラメータ及び／又はコーティング材料組成物をスクリーニングする方法のステップ（１）から（３）を実施する際の少なくとも１つの方法パラメータを適合させるかの、ステップ、
（７Ｂ）ステップ（６Ｂ）によって少なくとも１つのパラメータの適合が要求された場合、ステップ（６Ｂ）の実施を少なくとも１回繰り返すことによって、ステップ（６Ｂ）によるステップ（５Ｂ）で述べられた条件が満たされて基材への塗布のために使用されるコーティング材料組成物が選択されるまで、ステップ（１）〜（３）、（４Ｂ）、及び（５Ｂ）を少なくとも１回繰り返すステップ、
を含む。
【００６６】
したがって、塗料配合を開発するときのコーティング材料組成物をスクリーニングするための本発明の方法は、コーティング材料組成物（Ｘ２）のような比較コーティング材料組成物の既知の平均フィラメント長さに基づいて、及び/又はそれと比較することで、霧化中に生じる平均フィラメント長さの減少という意味で、コーティング材料組成物（Ｘ１）などのコーティング材料組成物の適合を可能にする。
【００６７】
効果顔料に関連して本発明の意味での「実質的に同一の顔料」という用語は、コーティング材料組成物（Ｘ１）に存在する１つ又は複数の効果顔料と、コーティング材料組成物（Ｘ２）に存在する１つ又は複数の効果顔料が、第１の条件（ｉ）として、いずれの場合も総質量に基づいて、少なくとも８０質量％、好ましくは少なくとも８５質量％、より好ましくは少なくとも９０質量％、非常に好ましくは少なくとも９５質量％、より具体的には少なくとも９７質量％の程度まで、ただしいずれの場合も質量比で１００％未満であるが、同一の化学組成を有することを意味するものと理解される。（Ｘ１）及び（Ｘ２）に存在する効果顔料は、例えば、両方ともアルミニウム効果顔料であるが、異なるコーティング−例えば、一方の場合はクロム化であり、他方の場合はケイ酸塩被膜、又は一方の場合はコーティングされているが、他方の場合はコーティングされていない場合には、実質的に同一である。効果顔料に関連して本発明の意味での「実質的に同一の顔料」のさらなる追加の条件（ｉｉ）は、効果顔料が、それらの平均粒子径において、互いに最大±２０％、好ましくは最大±１５％、より好ましくは最大±１０％異なることである。平均粒子径は、ＩＳＯ１３３２０（日付：２００９）に従ってレーザー回折によって測定された平均粒子径（ｄＮ，５０％；数ベースの中央値）の算術的数値平均値である。効果顔料自体の概念は、以下、さらに詳細に解明される。
【００６８】
着色顔料に関連して本発明の意味での「実質的に同一の顔料」という用語は、コーティング材料組成物（Ｘ１）中に存在する１つ又は複数の着色顔料と、コーティング材料組成物（Ｘ２）中に存在する１つ又は複数の色顔料料が、第１の条件（ｉ）として、その色度において、最大で±２０％、好ましくは最大で±１５％、より好ましくは最大で±１０％、より具体的には最大で±５％異なることを意味するものと理解される。ここで、色度は、
【数１】
2021528244.tif 000002
であり、ＤＩＮ  ＥＮ  ＩＳＯ  １１６６４−４（日付：２０１２年６月）に従って決定される。着色顔料に関連して本発明の意味での「実質的に同一の顔料」のさらなる追加の条件（ｉｉ）は、着色顔料が、その平均粒子径が、最大で±２０％、好ましくは最大で±１５％、より好ましくは最大で±１０％、互いに異なることである。平均粒子径は、ＩＳＯ１３３２０（日付：２００９）に従ってレーザー回折によって測定された平均粒子径（ｄＮ，５０％）の算術的数値平均値である。着色顔料自体の概念は、以下にさらに詳細に解明される。
【００６９】
本発明の方法は、ステップ（６Ｂ）によって基材への塗布のためにコーティング材料組成物（Ｘ１）が選択された場合、好ましくは、少なくともステップ（６Ｃ）、（６Ｄ）、及び（６Ｅ）、すなわち
（６Ｃ）コーティング材料組成物（Ｘ１）を基材に塗布して基材上に膜を形成し、この膜を焼成して基材上にコーティングを形成するステップ、
（６Ｄ）表面欠陥及び/又は光学的欠陥の発生又は非発生に関して、ステップ（６Ｃ）の後に得られたコーティングを調査及び評価するステップ、及び
（６Ｅ）ステップ（６Ｄ）の実施後に得られた結果を電子データベース、好ましくは電子データベースを編集及び／又は更新するための本発明の方法によって得られたデータベースに組み込むステップ、
をさらに含む。
【００７０】
ステップ（５Ｂ）のステップ（４Ｂ）による比較に基づく検証により、コーティング材料組成物（Ｘ１）中に存在する顔料の量に基づいて、コーティング材料組成物（Ｘ１）の顔料含有量と同一の又は±１０質量％以下で異なる顔料含有量を有するコーティング材料組成物（Ｘ２）に関するデータがデータベースに保存されておらず、及び、該コーティング材料組成物（Ｘ２）がコーティング材料組成物（Ｘ１）と同一又は実質的に同一の１つ又は複数の顔料を含まないことが明らかになった場合、それにもかかわらず、ステップ（６Ｂ）による選択が行われるのが好ましい。前記ステップ（６Ｃ）、（６Ｄ）、及び（６Ｅ）のさらなる実施において、このようにして電子データベースを編集及び／又は更新するための本発明の方法によって得られ得るデータベースが、さらに更新されることが有利に可能である。
【００７１】
コーティング材料組成物をスクリーニングするための本発明の方法は、塗料配合を開発するときにステップ（４Ｂ）及び／又は（５Ｂ）内で、電子データベースを編集及び／又は更新するための本発明の前記方法によって編集及び／又は更新されたデータベースにアクセスすることが好ましく、該データベースは、ステップ（１）〜（３）、（４Ａ）、及び（５Ａ）だけでなく、少なくとも更なるステップ（３Ａ）、（３Ｂ）、及び（３Ｃ）（ステップ（５Ａ）はこれらのステップ（３Ａ）、（３Ｂ）、及び（３Ｃ）の繰り返しを含む）を実施することにより、編集及び／又は更新される。換言すると、ステップ（４Ｂ）による比較及び／又はステップ（５Ｂ）による検証は、好ましくは、データベースを編集及び／又は更新するための本発明の方法で確定された使用コーティング材料組成物の平均フィラメント長さだけでなく、さらに、ステップ（３Ａ）により、これらのコーティング材料組成物から生成されたコーティングの表面欠陥及び／又は光学的欠陥の発生又は非発生に関連する調査及び評価の結果を含む電子データベースに基づいて実施される。
【００７２】
好ましく編集及び／又は更新されたこのようなデータベースに基づいて、ステップ（４Ｂ）による比較に基づくステップ（５Ｂ）による検証が、該データベースが、コーティング材料組成物（Ｘ１）の顔料含有量と同一の顔料含有量を有するか、又はコーティング材料組成物（Ｘ１）中に存在する顔料の量に基づいて、コーティング材料組成物（Ｘ１）の顔料含有量から±１０質量％を超えない範囲で逸脱する顔料含有量を有するコーティング材料組成物（Ｘ２）に関する保存データを含み、かつ、コーティング材料組成物（Ｘ２）がコーティング材料組成物（Ｘ１）と同一の又は実質的に同一の１つ又は複数の顔料を含み、かつ、その霧化がすでにコーティング材料組成物（Ｘ１）の確定された平均フィラメント長さより低い確定された平均フィラメント長さを生じるということを明らかにしたときは、ステップ（６Ｂ）に従って、上記で実施したように、少なくとも１つのパラメータの適合が行われる。
【００７３】
ステップ（６Ｂ）によるコーティング材料組成物（Ｘ１）の配合の少なくとも１つのパラメータの適合は、好ましくは、以下のパラメータの適合の群から選択される少なくとも１つの適合を含む：
（ｉ）コーティング材料組成物（Ｘ１）中にバインダー成分（ａ）として存在する少なくとも１つのポリマーの量を上昇又は低下させること、
（ｉｉ）コーティング材料組成物（Ｘ１）中にバインダー成分（ａ）として存在する少なくとも１つのポリマーを、それとは異なる少なくとも１つのポリマーで少なくとも部分的に置換すること、
（ｉｉｉ）コーティング材料組成物（Ｘ１）中に成分（ｂ）として存在する少なくとも１つの顔料及び／又はフィラーの量を上昇又は低下させることであって、これは、そこに存在する顔料については上記の範囲内でのみ可能である、
（ｉｖ）コーティング材料組成物（Ｘ１）中に成分（ｂ）として存在する少なくとも１つのフィラーを、それとは異なる少なくとも１つのフィラーで少なくとも部分的に置換すること、
（ｖ）コーティング材料組成物（Ｘ１）中に成分（ｃ）として存在する少なくとも１つの有機溶媒の量、及び／又はそこに存在する水の量を上昇又は低下させること、
（ｖｉ）コーティング材料組成物（Ｘ１）中に成分（ｃ）として存在する少なくとも１つの有機溶媒を、それとは異なる少なくとも１つの有機溶媒で少なくとも部分的に置換すること、
（ｖｉｉ）コーティング材料組成物（Ｘ１）中に成分（ｄ）として存在する少なくとも１つの添加剤の量を上昇又は低下させること、
（ｖｉｉｉ）コーティング材料組成物（Ｘ１）中に成分（ｄ）として存在する少なくとも１つの添加剤を、それとは異なる少なくとも１つの添加剤で少なくとも部分的に置換すること、及び／又はそれとは異なる少なくとも１つのさらなる添加剤を添加すること、
（ｉｘ）コーティング材料組成物（Ｘ１）を調製するための使用成分の順序を変更すること、及び／又は
（ｘ）コーティング材料組成物（Ｘ１）を調製するときの混合のエネルギー入力を上昇又は低下させること。
【００７４】
パラメータ（ｖ）により、特にコーティング材料組成物（Ｘ１）のスプレー粘度を上昇又は低下させることが可能である。パラメータ（ｖｉｉ）及び／又は（ｖｉｉｉ）は、特に、添加剤としての増粘剤の置換及び／又は添加、又は（Ｘ１）中のそれらの量の変更を含む。そのような増粘剤は、成分（ｄ）の文脈で以下にさらに詳細に説明される。パラメータ（ｉ）及び／又は（ｉｉ）は、特に、バインダーの置換及び／又は添加、又は（Ｘ１）中のそれらの量の変更を含む。バインダーの概念については、以下でより詳細に説明される。それは架橋剤（架橋エージェント）も包含する。したがって、パラメータ（ｉ）及び／又は（ｉｉ）は、架橋剤と、該架橋剤と架橋反応を起こすバインダー成分との相対的な質量比の変化をも包含する。パラメータ（ｉ）〜（ｉｖ）は、特に、バインダー及び／又は顔料の置換及び／又は添加、又は（Ｘ１）におけるそれらの量の変化を含む。したがって、これらのパラメータ（ｉ）〜（ｉｖ）は、（Ｘ１）内の顔料／バインダー比の変化も暗黙的に包含する。
【００７５】
平均フィラメント長さを決定するための本発明の方法、及び電子データベースを編集及び／又は更新するための本発明の方法に関連して上述した全ての好ましい実施形態は、塗料配合を開発するときのコーティング材料組成物をスクリーニングするための方法に関する好ましい実施形態でもある。
【００７６】
本発明の方法のステップ（１）で好ましく採用されるのは、好ましくはベースコート材料、より好ましくはコーティング材料組成物としての水系ベースコート材料、より具体的には、効果顔料などの少なくとも１つの顔料を含む水系ベースコート材料である。塗料配合を開発するときのコーティング材料組成物をスクリーニングする本発明の方法は、したがって、特に効果顔料などの少なくとも１つの顔料を含む水系ベースコート材料のスクリーニングに関するものであり、そのため、効果顔料などのそこに含まれる少なくとも１つの顔料の種類の影響、ベースコート材料の総質量に基づくその量、及び／又は、ベースコート材料中の顔料／バインダー比を考慮して実施される。
【００７７】
本発明の方法により、特に確定された平均フィラメント長さに基づいて、回転霧化によって生成されるコーティングの所定の所望の特性の調査、より具体的には改善、特に光学的欠陥及び／又は表面欠陥の形成及び／又は発生の傾向の防止又は少なくとも減少に関する改善を実現することが可能である。これは、具体的には、ピンホールの減少又はピンホールに対する堅牢性の増加、レベリングの改善、及び曇りの減少／防止を含む。
【００７８】
本発明の方法は、少なくともステップ（１）〜（３）、（４Ｂ）、（５Ｂ）、（６Ｂ）、及び任意に（７Ｂ）を含むが、任意にさらなるステップをも含んでよい。ステップ（１）〜（３）、（４Ｂ）、（５Ｂ）、及び（６Ｂ）は、好ましくは番号順に実施される。しかし、好ましくは、本方法は、採用されるコーティング材料組成物（Ｘ１）の硬化及び／又は焼成を想定したステップを含まない。
【００７９】
本発明の方法で使用されるコーティング材料組成物
以下の実施形態は、平均フィラメント長さを決定する本発明の方法だけでなく、電子データベースを編集する本発明の方法、及び塗料配合を開発するときのコーティング材料組成物をスクリーニングする本発明の方法にも関連する。以下に記載される実施形態は、特に前述の使用されるコーティング材料組成物（Ｘ１）、（Ｘ２）、（ｉ）、及び（ｉｉ）に関する。
【００８０】
本発明により使用されるコーティング材料組成物は、好ましくは、
・成分（ａ）として、バインダーとして採用可能な少なくとも１つのポリマー、
・成分（ｂ）として少なくとも１つの顔料及び／又は少なくとも１つのフィラー、及び、
・成分（ｃ）として水及び／又は少なくとも１つの有機溶媒、
を含む。
【００８１】
本発明の意味での「含む」又は「包含する」という用語は、特に本発明により使用されるコーティング材料組成物に関して、好ましくは「からなる」という意味を有する。本発明により使用されるコーティング材料組成物に関して、例えば、成分（ａ）、（ｂ）及び（ｃ）のみならず、以下に特定される１つ以上の他の任意の成分を含んでもよい。これらの全ての成分は、それぞれ、以下に述べるような好ましい実施形態において存在してもよい。
【００８２】
本発明により使用されるコーティング材料組成物は、好ましくは、自動車産業で採用可能なコーティング材料組成物である。ここでは、ＯＥＭ塗装システムの一部として採用され得るコーティング材料組成物、及び補修システムの一部として採用され得るコーティング材料組成物を使用することが可能である。自動車産業で採用可能なコーティング材料組成物の例としては、電着塗装材料、プライマー、サーフェイサー、ベースコート材料、特に水性ベースコート材料（waterborne basecoat）（水系ベースコート材料（aqueous basecoat material））、クリアコート材料、特に溶媒系クリアコート材料を含むトップコート材料が挙げられる。水性ベースコート材料の使用が特に好ましい。
【００８３】
ベースコート材料の概念は当業者に知られており、例えば、Ｒｏｅｍｐｐ  Ｌｅｘｉｋｏｎ，Ｌａｃｋｅ  ｕｎｄ  Ｄｒｕｃｋｆａｒｂｅｎ，Ｇｅｏｒｇ  Ｔｈｉｅｍｅ  Ｖｅｒｌａｇ出版，１９９８年，第１０版，５７頁に定義されている。したがって、ベースコート材料は、自動車の仕上げ及び一般産業のコーティングで使用される、色及び／又は色と光学効果を付与する中間コーティング材料である。それは、一般に、サーフェイサー又はプライマーで前処理された金属若しくはプラスチックの基材に、又は場合によっては直接プラスチック基材に塗布される。他の可能な基材は、既存の仕上げを含み、可能性としてさらに前処理（例えば、サンディングによって）を必要とする。現在では、複数のベースコートを塗布するのがまったく通例になっている。したがって、このような場合、第１ベースコートは、第２ベースコートの基材となる。ベースコートを、特に環境の影響から保護するために、少なくとも１つの追加のクリアコートがその上に塗布される。水性ベースコート材料は、水性ベースコート材料内の水と有機溶媒の総質量（質量％）に基づいて、水の割合が有機溶媒の割合よりも大きい水系ベースコート材料である。
【００８４】
本発明により使用されるコーティング材料組成物中に存在する全成分、例えば成分（ａ）、（ｂ）、及び（ｃ）、並びに任意で以下に特定されるさらなる任意成分のうちの１つ又は複数は、コーティング材料組成物の総質量に基づいて１００質量％に合計される。
【００８５】
本発明により使用されるコーティング材料組成物の固形分は、好ましくは、コーティング材料組成物の全質量に基づいて、それぞれ１０〜４５質量％、より好ましくは１１〜４２．５質量％、非常に好ましくは１２〜４０質量％、より具体的には１３〜３７．５質量％の範囲である。固形分、すなわち不揮発留分は、後述する方法により決定される。
【００８６】
成分（ａ）
「バインダー」という用語は、本発明の意味で、及びＤＩＮ  ＥＮ  ＩＳＯ  ４６１８（ドイツ語版、日付：２００７年３月）に一致して、好ましくは、本発明により採用されるコーティング材料組成物などの組成物の、含有する顔料及び／又はフィラーは除く不揮発性留分（膜の形成に関与する留分）を指す。不揮発性留分は、後述する方法により決定することができる。したがって、バインダー成分とは、本発明により使用されるコーティング材料組成物などの組成物のバインダー含有量に寄与する任意の成分である。一例は、例えば後述するＳＣＳポリマー；メラミン樹脂などの架橋剤；及び／又はポリマー添加剤など、成分（ａ）としてバインダーとして採用可能な少なくとも１つのポリマーを含む水系ベースコート材料などのベースコート材料である。
【００８７】
成分（ａ）として使用するために特に好ましいのは、いわゆるシード−コア−シェルポリマー（ＳＣＳポリマー）である。このようなポリマー、及びそのようなポリマーを含む水系分散体は、例えばＷＯ２０１６／１１６２９９Ａ１から知られている。該ポリマーは、好ましくは（メタ）アクリルコポリマーである。該ポリマーは、好ましくは水系分散体の形で使用される。成分（Ａ）として使用するのに特に好ましいのは、水中のオレフィン性不飽和モノマーの、好ましくは互いに異なる３つのモノマー混合物（Ａ）、（Ｂ）、及び（Ｃ）の、逐次ラジカル乳化重合によって調製可能な１００〜５００ｎｍの範囲の平均粒子径を有するポリマーであって、ここで、
混合物（Ａ）は、２５℃で０．５ｇ／ｌ未満の水溶解度を有するモノマーの少なくとも５０質量％を含み、混合物（Ａ）から調製されるポリマーは、１０〜６５℃のガラス転移温度を有し、混合物（Ｂ）は、少なくとも１つの多価不飽和モノマーを含み、混合物（Ｂ）から調製されるポリマーは、−３５〜１５℃のガラス転移温度を有し、及び、混合物（Ｃ）から調製されるポリマーは、−５０〜１５℃のガラス転移温度を有し、
そこでは、
ｉ．まず、混合物（Ａ）が重合され、
ｉｉ．次いで、ｉ．の下で調製されたポリマーの存在下で混合物（Ｂ）が重合され、
ｉｉｉ．その後、ｉｉ．の下で調製されたポリマーの存在下で混合物（Ｃ）が重合される。
【００８８】
ポリマーの調製は、それぞれの場合に水中における、オレフィン性不飽和モノマーの３つの混合物（Ａ）、（Ｂ）、及び（Ｃ）の逐次ラジカル乳化重合を含む。したがって、それは多段ラジカル乳化重合であり、そこでは、ｉ．最初に混合物（Ａ）が重合され、次にｉｉ．混合物（Ｂ）がｉ．の下で調製されたポリマーの存在下で重合され、さらに、ｉｉｉ．混合物（Ｃ）がｉｉ．の下で調製されたポリマーの存在下で重合される。したがって、３つのモノマー混合物はすべて、それぞれの場合に別々に行われるラジカル乳化重合（すなわち、段階又は重合段階）によって重合され、これらの段階は連続して行われる。時間的には、該段階は、互いに続いて直後に行われてよい。一つの段階の終了後、その後に次の段階が実施されるためだけに、問題の反応溶液を一定期間保存し、及び／又は別の反応容器に移すことも同様に可能である。好ましくは、ポリマーの調製は、モノマー混合物（Ａ）、（Ｂ）及び（Ｃ）の重合以外の重合ステップを含まない。
【００８９】
混合物（Ａ）、（Ｂ）、及び（Ｃ）は、オレフィン性不飽和モノマーの混合物である。適切なオレフィン性不飽和モノマーは、モノ又はポリオレフィン性不飽和であってよい。適切なモノオレフィン性不飽和モノマーの例としては、特に、（メタ）アクリレート系モノオレフィン性不飽和モノマー、アリル基を含むモノオレフィン性不飽和モノマー、及びビニル基を含む他のモノオレフィン性不飽和モノマー、例えばビニル芳香族モノマーなどが挙げられる。本発明の目的のための（メタ）アクリル又は（メタ）アクリレートという用語は、メタクリレート及びアクリレートの両方を包含する。任意の割合で使用するために好ましいのは、必ずしも排他的ではないが、（メタ）アクリレートをベースとするモノオレフィン性不飽和モノマーである。
【００９０】
混合物（Ａ）は、２５℃で０．５ｇ／ｌ未満の水溶解度を有するオレフィン性不飽和モノマーの少なくとも５０質量％、好ましくは少なくとも５５質量％を含む。このような好ましいモノマーの１つは、スチレンである。これらのモノマーの水の溶解度は、後述する方法により決定される。好ましくは、モノマー混合物（Ａ）は、ヒドロキシ官能性モノマーを含まない。同様に好ましくは、モノマー混合物（Ａ）は、酸官能性モノマーを含まない。非常に好ましくは、モノマー混合物（Ａ）は、ヘテロ原子を含む官能基を有するモノマーを全く含まない。これは、ヘテロ原子が存在する場合は、架橋基の形でのみ存在することを意味する。これは、例えば、ラジカルＲとしてアルキルラジカルを有する上述の（メタ）アクリレート系モノオレフィン性不飽和モノマーの場合に該当する。モノマー混合物（Ａ）は、好ましくは、モノオレフィン性不飽和モノマーのみを含む。モノマー混合物（Ａ）は、好ましくは、アルキルラジカルを有する(メタ)アクリル酸の少なくとも１つの一価不飽和エステルと、ビニル基を含有し、ビニル基上に配置された芳香族又は飽和脂肪族−芳香族混合物であるラジカルを有する少なくとも１つのモノオレフィン性不飽和モノマーを含み、この場合、ラジカルの脂肪族画分はアルキル基である。混合物（Ａ）中に存在するモノマーは、それらから調製されたポリマーが１０〜６５℃、好ましくは３０〜５０℃のガラス転移温度を有するように選択される。ここでのガラス転移温度は、後述する方法によって決定することができる。モノマー混合物（Ａ）の乳化重合により段階ｉ．で調製されるポリマーは、シードとも呼ばれる。このシードは、好ましくは２０〜１２５ｎｍの平均粒子径を有する（後述する動的光散乱法により測定；決定方法と比較）。
【００９１】
混合物（Ｂ）は、少なくとも１つのポリオレフィン性不飽和モノマー、好ましくは少なくとも１つのジオレフィン性不飽和モノマーを含む。対応する好ましいモノマーは、ヘキサンジオールジアクリレートである。モノマー混合物（Ｂ）は、好ましくは、ヒドロキシ官能性モノマーを含まない。同様に好ましくは、モノマー混合物（Ｂ）は、酸官能性モノマーを含まない。非常に好ましくは、モノマー混合物（Ｂ）は、ヘテロ原子を含む官能基を有するモノマーを全く含まない。これは、ヘテロ原子が存在する場合には、架橋基の形でのみ存在することを意味する。これは、例えば、ラジカルＲとしてアルキルラジカルを有する上述の（メタ）アクリレート系モノオレフィン性不飽和モノマーの場合に該当する。少なくとも１つのポリオレフィン性不飽和モノマーに加えて、モノマー混合物（Ｂ）は、好ましくは、任意の割合で以下のモノマーを含む：第１に、アルキルラジカルを有する（メタ）アクリル酸の少なくとも１つのモノ不飽和エステル、及び第２に、ビニル基を含有し、ビニル基上に配置された、芳香族又は飽和脂肪族−芳香族混合物であるラジカルを有する少なくとも１つのモノオレフィン性不飽和モノマーを含み、この場合、ラジカルの脂肪族画分はアルキル基である。多価不飽和モノマーの割合は、モノマー混合物（Ｂ）中のモノマーの総モル量に基づいて、好ましくは０．０５〜３モル％である。混合物（Ｂ）中に存在するモノマーは、そこから調製されたポリマーが−３５℃から１５℃、好ましくは−２５℃から＋７℃のガラス転移温度を有するように選択される。ここでガラス転移温度は、後述する方法によって決定することができる。段階ｉｉ．でシードの存在下で、モノマー混合物（Ｂ）の乳化重合によって調製されるポリマーは、コアとも呼ばれる。したがって、段階ｉｉ．の後、得られるポリマーは、シードとコアを含む。段階ｉｉ．の後に得られるポリマーは、好ましくは８０〜２８０ｎｍ、好ましくは１２０〜２５０ｎｍの平均粒子径を有する（後述する動的光散乱法により測定；決定方法と比較）。
【００９２】
混合物（Ｃ）中に存在するモノマーは、そこから調製されるポリマーが−５０〜１５℃、好ましくは−２０〜＋１２℃のガラス転移温度を有するように選択される。このガラス転移温度は、後述する方法で決定することができる。混合物（Ｃ）のオレフィン性不飽和モノマーは、好ましくは、得られるポリマーがシード、コア、及びシェルを含み、１０〜２５の酸価を有するように選択される。したがって、混合物（Ｃ）は、好ましくは、少なくとも１つのα−β不飽和カルボン酸、特に好ましくは（メタ）アクリル酸を含む。混合物（Ｃ）中のオレフィン性不飽和モノマーは、好ましくは、得られるポリマーがシード、コア、及びシェルを含み、０〜３０、好ましくは１０〜２５のＯＨ数を有するように、追加的に又は代替的に選択される。前述の酸価及びＯＨ数はすべて、採用されるモノマー混合物の全体に基づいて計算される値である。モノマー混合物（Ｃ）は、好ましくは、少なくとも１つのα−β不飽和カルボン酸と、ヒドロキシル基で置換されたアルキルラジカルを有する（メタ）アクリル酸の少なくとも１つの一価不飽和エステルとを含む。特に好ましくは、モノマー混合物（Ｃ）は、少なくとも１つのα−β不飽和カルボン酸と、ヒドロキシル基で置換されたアルキルラジカルを有する（メタ）アクリル酸の少なくとも１つの一価不飽和エステルと、アルキルラジカルを有する（メタ）アクリル酸の少なくとも１つの一価不飽和エステルとを含む。本発明がさらに特定せずにアルキルラジカルを参照する場合、参照は常に官能基及びヘテロ原子を含まない純粋なアルキルラジカルを指す。シード及びコアの存在下でモノマー混合物（Ｃ）の乳化重合によって段階ｉｉｉ．で調製されるポリマーは、シェルとも呼ばれる。したがって、段階ｉｉｉ．の後の結果物は、シード、コア、及びシェルを含むポリマー、つまりポリマー（ｂ）である。調製後、ポリマー（ｂ）は、１００〜５００ｎｍ、好ましくは１２５〜４００ｎｍ、非常に好ましくは１３０〜３００ｎｍの平均粒子径を有する（後述する動的光散乱法により測定；決定方法と比較）。
【００９３】
本発明により使用されるコーティング材料組成物は、好ましくは、少なくとも１つのＳＣＳポリマーなどの成分（ａ）の画分を、いずれの場合にもコーティング材料組成物の総質量に基づいて、１．０〜２０質量％、より好ましくは１．５〜１９質量％、非常に好ましくは２．０〜１８．０質量％、より具体的には、２．５〜１７．５質量％、最も好ましくは３．０〜１５．０質量％の範囲で含む。コーティング材料組成物内の成分（ａ）の画分の決定及び特定は、成分（ａ）を含む水系分散体の固形分（不揮発性留分、固形分、又は固形画分とも呼ばれる）の決定を介して行うことができる。
【００９４】
成分（ａ）としての少なくとも１つの前述のＳＣＳポリマーに追加して又は代替して、好ましくは追加して、本発明により使用されるコーティング材料組成物は、成分（ａ）のバインダーとして、ＳＣＳポリマーとは異なる少なくとも１つのポリマー、より具体的には、ポリウレタン、ポリウレア、ポリエステル、ポリ（メタ）−アクリレート及び／又は前記ポリマーのコポリマー、より具体的には、ポリウレタン−ポリ（メタ）アクリレート及び／又はポリウレアからなる群から選択される少なくとも１つのポリマーを含んでよい。
【００９５】
好ましいポリウレタンは、例えば、ドイツ特許出願ＤＥ１９９４８００４Ａ１の４頁、１９行目から１１頁、２９行目（ポリウレタンプレポリマーＢ１）、欧州特許出願ＥＰ０２２８００３Ａ１の３頁、２４行目から５頁、４０行目、欧州特許出願ＥＰ０６３４４３１Ａ１の３頁、３８行目から８頁、９行目、及び国際特許出願ＷＯ９２／１５４０５の２頁、３５行目から１０頁、３２行目に記載されている。
【００９６】
好ましいポリエステルは、例えば、ＤＥ４００９８５８Ａ１のコラム６、５３行目からコラム７、６１行目及びコラム１０、２４行目からコラム１３、３行目、又はＷＯ２０１４／０３３１３５Ａ２の２頁、２４行目から７頁、１０行目、さらに２８頁、１３行目から２９頁、１３行目に記載されている。
【００９７】
好ましいポリウレタン−ポリ（メタ）アクリレートコポリマー（（メタ）アクリレートポリウレタン）及びそれらの調製は、例えばＷＯ９１／１５５２８Ａ１の３頁、２１行目から２０頁、３３行目まで、及びＤＥ４４３７５３５Ａ１の２頁、２７行目から６頁、２２行目に記載されている。
【００９８】
好ましいポリウレタン−ポリウレアコポリマーは、好ましくは、４０〜２０００ｎｍの平均粒子径を有するポリウレタン−ポリウレア粒子であり、ここで、ポリウレタン−ポリウレア粒子は、それぞれの場合、反応した形態で、イソシアネート基を含み、アニオン性基及び／又はアニオン性基に変換可能な基を含む少なくとも１つのポリウレタンプレポリマー、ならびに２つの第１級アミノ基及び１つ又は２つの第２級アミノ基を含む少なくとも１つのポリアミンを含む。このようなコポリマーは、好ましくは水系分散体の形態で使用される。これらの種類のポリマーは、原則的に従来の、例えばポリイソシアネートとポリオール及びポリアミンとの重付加によって調製可能である。このようなポリウレタン−ポリウレア粒子の平均粒子径は、以下に述べるように決定される（後述する動的光散乱法により測定；決定方法と比較）。
【００９９】
ＳＣＳポリマーとは異なるこのようなポリマーのコーティング材料組成物の画分は、好ましくはＳＣＳポリマーの画分よりも小さい。記載されているポリマーは、好ましくはヒドロキシ官能性であり、特に好ましくは１５〜２００ｍｇＫＯＨ／ｇ、より好ましくは２０〜１５０ｍｇＫＯＨ／ｇの範囲のＯＨ数を有する。
【０１００】
特に好ましくは、本発明により使用されるコーティング材料組成物は、少なくとも１つのヒドロキシ官能性ポリウレタン−ポリ（メタ）アクリレートコポリマーを含み；さらに好ましくは、それらは、少なくとも１つのヒドロキシ官能性ポリウレタン−ポリ（メタ）アクリレートコポリマー、及びまた少なくとも１つのヒドロキシ官能性ポリエステル、また任意に、好ましくはヒドロキシ官能性ポリウレタン−ポリウレアコポリマーを含む。
【０１０１】
成分（ａ）のバインダーとしての、ＳＣＳポリマーに加えてのさらなるポリマーの画分は、大きく変化してもよく、それぞれの場合にコーティング材料組成物の総質量に基づいて、好ましくは１．０〜２５．０質量％、より好ましくは３．０〜２０．０質量％、非常に好ましくは５．０〜１５．０質量％の範囲である。
【０１０２】
コーティング材料組成物は、さらに、少なくとも１つの従来の典型的な架橋剤を含んでいてもよい。架橋剤を含む場合、当該種は、好ましくは少なくとも１つのアミノ樹脂及び／又は少なくとも１つのブロック又は遊離ポリイソシアネートであり、好ましくはアミノ樹脂である。アミノ樹脂の中でも、特にメラミン樹脂が好ましい。コーティング材料組成物が架橋剤を含む場合、これらの架橋剤、より具体的にはアミノ樹脂及び／又はブロック又は遊離ポリイソシアネート、より好ましくはアミノ樹脂、さらに好ましくはメラミン樹脂の画分は、それぞれの場合でコーティング材料組成物の総質量に基づいて、好ましくは０．５〜２０．０質量％、より好ましくは１．０〜１５．０質量％、非常に好ましくは１．５〜１０．０質量％の範囲である。架橋剤の画分は、好ましくは、コーティング材料組成物中のＳＣＳポリマーの画分よりも小さい。
【０１０３】
成分（ｂ）
当業者は、「顔料」及び「フィラー」という用語に精通している。
【０１０４】
「フィラー」という用語は、例えば、ＤＩＮ５５９４３（日付：２００１年１０月）から当業者に知られている。本発明の意味での「フィラー」は、好ましくは、本発明により使用されるコーティング材料組成物、例えば水性ベースコート材料などに実質的に、好ましくは完全に不溶性であり、特に体積を増加させる目的で使用される成分である。本発明の意味での「フィラー」は、好ましくは、屈折率で「顔料」とは異なるものであり、フィラーの屈折率は１．７未満である。当業者に知られている任意の慣用のフィラーを成分（ｂ）として使用することができる。適切なフィラーの例としては、カオリン、ドロマイト、カルサイト、チョーク、硫酸カルシウム、硫酸バリウム、グラファイト、ケイ酸マグネシウムなどのケイ酸塩、特にヘクトライト、ベントナイト、モンモリロナイト、タルク及び／又はマイカなどの対応するフィロケイ酸塩、シリカ、特にフュームドシリカ、水酸化アルミニウム又は水酸化マグネシウムなどの水酸化物、又は繊維、セルロース繊維、ポリエチレン繊維又はポリマー粉末などの有機フィラーが挙げられる。
【０１０５】
「顔料」という用語は、例えば、ＤＩＮ  ５５９４３（日付：２００１年１０月）から、当業者に同様に知られている。本発明の意味での「顔料」は、好ましくは、本発明により使用される例えば水性ベースコート材料などのコーティング材料組成物に実質的に、好ましくは完全に不溶性である粉末又は板状の成分を指す。これらの「顔料」は、好ましくは、着色剤、及び／又はそれらの磁気的、電気的、及び／又は電磁的特性により顔料として使用することができる物質である。顔料は、好ましくは屈折率において「フィラー」と異なり、顔料についての屈折率は１．７以上である。
【０１０６】
「顔料」という用語は、好ましくは、着色顔料及び効果顔料を包含する。
【０１０７】
当業者は、着色顔料の概念に精通している。本発明の目的のためには、「色付与顔料（color-imparting pigment）」及び「着色顔料（color pigment）」という用語は交換可能である。顔料の対応する定義及びそのさらなる仕様は、ＤＩＮ  ５５９４３（日付：２００１年１０月）に記載されている。使用される着色顔料は、有機顔料及び／又は無機顔料を含むことができる。特に好ましく使用される色顔料は、白色顔料、有彩顔料及び／又は黒色顔料である。白色顔料の例は、二酸化チタン、亜鉛ホワイト、硫化亜鉛、及びリトポンである。黒色顔料の例は、カーボンブラック、鉄マンガンブラック、スピネルブラックである。有彩顔料の例は、酸化クロム、酸化クロム水和物グリーン、コバルトグリーン、ウルトラマリングリーン、コバルトブルー、ウルトラマリンブルー、マンガンブルー、ウルトラマリンバイオレット、コバルトバイオレット及びマンガンバイオレット、赤色酸化鉄、カドミウムスルホセレニド、モリブデートレッド及びウルトラマリンレッド、褐色酸化鉄、混合褐色、スピネル相及びコランダム相、及びクロムオレンジ、黄色酸化鉄、ニッケルチタンイエロー、クロムチタンイエロー、硫化カドミウム、硫化カドミウム亜鉛、クロムイエロー及びビスマスバナデートである。
【０１０８】
当業者は、効果顔料の概念に精通している。対応する定義は、例えば、Ｒｏｅｍｐｐ  Ｌｅｘｉｋｏｎ，Ｌａｃｋｅ  ｕｎｄ  Ｄｒｕｃｋｆａｒｂｅｎ，Ｇｅｏｒｇ  Ｔｈｉｅｍｅ  Ｖｅｒｌａｇ出版，１９９８年，第１０版，１７６頁及び４７１頁に記載されている。顔料の一般的定義とさらなる仕様はＤＩＮ  ５５９４３（日付：２００１年１０月）で扱われている。効果顔料は、好ましくは、光学効果又は色及び光学効果、特に光学効果を付与する顔料である。したがって、「光学効果付与顔料及び色付与顔料（optical effect-imparting and color-imparting pigment）」、「光学効果顔料（optical effect pigment）」及び「効果顔料（effect pigment）」という用語は、好ましくは交換可能である。好ましい効果顔料は、例えば、層状アルミニウム顔料、ゴールドブロンズ、酸化ブロンズ及び／又は酸化鉄アルミニウム顔料などの板状の金属効果顔料、パールエッセンスなどの真珠光沢顔料、塩基性鉛カーボネート、ビスマスオキシクロリド及び／又は金属酸化物マイカ顔料、及び／又は層状グラファイト、層状酸化鉄、ＰＶＤ膜からの多層効果顔料及び／又は液晶ポリマー顔料などの他の効果顔料である。特に好ましいのは、層状の効果顔料、特に層状アルミニウム顔料及び金属酸化物マイカ顔料である。
【０１０９】
本発明により使用される水性ベースコート材料などのコーティング材料組成物は、例えば、成分（ｂ）として少なくとも１つの効果顔料を含むのが特に好ましい。
【０１１０】
本発明により使用されるコーティング材料組成物は、好ましくは、成分（ｂ）としての効果顔料の画分を、いずれの場合もコーティング材料組成物の総質量に基づいて、１〜２０質量％、より好ましくは１．５〜１８質量％、非常に好ましくは２〜１６質量％、より具体的には２．５〜１５質量％、最も好ましくは３〜１２質量％、又は３〜１０質量％の範囲で含む。コーティング材料組成物中のすべての顔料及び／又はフィラーの総画分は、いずれの場合もコーティング材料組成物の総質量に基づいて、好ましくは、０．５〜４０．０質量％、より好ましくは２．０〜２０．０質量％、非常に好ましくは３．０〜１５．０質量％の範囲内である。
【０１１１】
コーティング材料組成物中の、少なくとも１つの効果顔料などの成分（ｂ）と少なくとも１つのＳＣＳポリマーなどの成分（ａ）の相対的な質量比は、好ましくは４：１から１：４の範囲内、より好ましくは２：１から１：４の範囲内、非常に好ましくは２：１から１：３の範囲内、より具体的には１：１から１：３又は１：１から１：２．５の範囲内である。
【０１１２】
成分（Ｃ）
本発明により使用されるコーティング材料組成物は、好ましくは水系である。それは、いずれの場合にもコーティング材料組成物の総質量に基づいて、その溶媒として（すなわち、成分（ｃ）として）主に水、好ましくは少なくとも２０質量％の量の水、及びより小さい画分の有機溶媒、好ましくは２０質量％未満の量の有機溶媒を含む系である。
【０１１３】
本発明により使用されるコーティング材料組成物は、いずれの場合もコーティング材料組成物の総質量に基づいて、好ましくは、少なくとも２０質量％、より好ましくは少なくとも２５質量％、非常に好ましくは少なくとも３０質量％、より具体的には、少なくとも３５質量％の水の画分を含む。
【０１１４】
本発明により使用されるコーティング材料組成物は、いずれの場合もコーティング材料組成物の総質量に基づいて、好ましくは、２０質量％〜６５質量％の範囲内、より好ましくは２５質量％〜６０質量％の範囲内、非常に好ましくは３０質量％〜５５質量％の範囲内の水の画分を含む。
【０１１５】
本発明により使用されるコーティング材料組成物は、いずれの場合もコーティング材料組成物の総質量に基づいて、好ましくは、２０質量％未満の範囲内、より好ましくは０〜２０質量％未満の範囲内、非常に好ましくは０．５〜２０質量％未満の範囲内、又は０．５〜１５質量％の範囲内にある有機溶媒の画分を含む。
【０１１６】
このような有機溶媒の例として、ヘテロ環状、脂肪族又は芳香族炭化水素、一価又は多価アルコール、特にメタノール及び／又はエタノール、エーテル、エステル、ケトン、及びアミド、例えば、Ｎ−メチルピロリドン、Ｎ−エチルピロリドン、ジメチルホルムアミド、トルエン、キシレン、ブタノール、エチルグリコール及びブチルグリコール及びこれらのアセテート、ブチルジグリコール、ジエチレングリコールジメチルエーテル、シクロヘキサノン、メチルエチルケトン、メチルイソブチルケトン、アセトン、イソホロン、又はこれらの混合物が挙げられる。
【０１１７】
さらなる任意成分
本発明により使用されるコーティング材料組成物は、任意に、成分（ｄ）として少なくとも１つの増粘剤（thickener）（増粘エージェント（thickening agent）とも称する）をさらに含んでもよい。そのような増粘剤の例は、無機増粘剤、例えば、フィロシリケートなどの金属シリケート、及び有機増粘剤、例えば、ポリ（メタ）アクリル酸増粘剤及び／又は（メタ）アクリル酸−（メタ）アクリレートコポリマー増粘剤、ポリウレタン増粘剤、及びまたポリマーワックスである。金属シリケートは、好ましくはスメクタイトの群から選択される。スメクタイトは、特に好ましくは、モンモリロナイト及びヘクトライトの群から選択される。モンモリロナイト及びヘクトライトは、より具体的には、アルミニウムマグネシウムシリケート、及びナトリウムマグネシウムフィロシリケート及びナトリウムマグネシウムフッ素リチウムフィロシリケートからなる群から選択される。これらの無機フィロシリケートは、例えば、Ｌａｐｏｎｉｔｅ（登録商標）の商品名で販売されている。ポリ（メタ）アクリル酸及び（メタ）アクリル酸−（メタ）アクリレートコポリマー増粘剤に基づく増粘剤は、任意に、適切な塩基で架橋及び／又は中和される。そのような増粘剤の例は、「アルカリ膨潤性乳化」（ＡＳＥ）、及びその疎水的に修飾された変形、「親水性修飾アルカリ膨潤性乳化」（ＨＡＳＥ）である。これらの増粘剤は、好ましくはアニオン性である。Ｒｈｅｏｖｉｓ（登録商標）ＡＳ１１３０などの対応する製品が市販されている。ポリウレタンに基づく増粘剤（例えば、ポリウレタン会合性増粘剤）は、任意に、適切な塩基で架橋及び／又は中和される。Ｒｈｅｏｖｉｓ（登録商標）ＰＵ１２５０などの対応する製品が市販されている。適したポリマーワックスの例として、エチレン−酢酸ビニルコポリマーに基づく任意で修飾されたポリマーワックスが含まれる。対応する製品は、例えばＡｑｕａｔｉｘ（登録商標）８４２１の名称で市販されている。
【０１１８】
所望の用途に応じて、本発明により使用されるコーティング材料組成物は、さらなる成分又は成分（ｄ）として、１つ以上の一般的に採用される添加剤を含んでよい。例として、コーティング材料組成物は、反応性希釈剤、光安定剤、酸化防止剤、脱気剤、乳化剤、スリップ添加剤、重合阻害剤、ラジカル重合開始剤、接着促進剤、流動制御剤、膜形成助剤、垂れ制御剤（ＳＣＡ）、難燃剤、腐食防止剤、乾燥剤、殺生物剤、及び平坦化剤からなる群から選択される少なくとも１つの添加剤を含んでよい。添加剤は、既知の慣例的な割合で使用してよい。
【０１１９】
本発明により使用されるコーティング材料組成物は、慣例的かつ既知の混合方法及び混合ユニットを使用して製成することができる。
【０１２０】
決定方法
１．不揮発性留分の決定
不揮発性留分（固形分）は、ＤＩＮ  ＥＮ  ＩＳＯ  ３２５１（日付：２００８年６月）に従って決定される。試料１ｇを予め乾燥させたアルミ皿に秤量し、試料が入った皿を乾燥キャビネットで１２５℃で６０分間乾燥させ、デシケーターで冷却してから、再び秤量する。使用した試料の総量に対する残渣が、不揮発性留分に相当する。不揮発性留分の体積は、必要に応じて、任意にＤＩＮ  ５３２１９（日付：２００９年８月）に従って決定することができる。
【０１２１】
２．数平均分子量の決定
数平均分子量（Ｍｎ）は、特に明記されていない限り、Ｅ．Ｓｃｈｒｏｄｅｒ、Ｇ．Ｍｕｌｌｅｒ、Ｋ．−Ｆ．Ａｒｎｄｔによる、「Ｌｅｉｔｆａｄｅｎ  ｄｅｒ  Ｐｏｌｙｍｅｒｃｈａｒａｋｔｅｒｉｓｉｅｒｕｎｇ」［Ｐｒｉｎｃｉｐｌｅｓ  ｏｆ  ｐｏｌｙｍｅｒ  ｃｈａｒａｃｔｅｒｉｚａｔｉｏｎ］、Ａｋａｄｅｍｉｅ−Ｖｅｒｌａｇ出版、Ｂｅｒｌｉｎ、４７〜５４頁、１９８２年に従って、モデル１０．００の蒸気圧浸透圧計（Ｋｎａｕｅｒ製）を使用して、使用する装置の実験較正定数を決定するために較正物質としてベンゾフェノンを用いて、５０℃でトルエン中の濃度系列に対し決定する。
【０１２２】
３．ＯＨ数と酸価の決定
ＯＨ数と酸価はそれぞれ計算により決定される。
【０１２３】
４．ＳＣＳポリマーとポリウレア粒子の平均粒子径の決定
平均粒子径は、ＤＩＮ  ＩＳＯ  １３３２１（日付：２００４年１０月）に基づく方法で、動的光散乱（光子相関分光法）（ＰＣＳ）により決定される。測定は、Ｍａｌｖｅｒｎ  Ｎａｎｏ  Ｓ９０（Ｍａｌｖｅｒｎ  Ｉｎｓｔｒｕｍｅｎｔｓ製）を使用して、２５±１℃で行われる。該装置は３〜３０００ｎｍサイズ範囲をカバーし、６３３ｎｍにおける４ｍＷ  Ｈｅ−Ｎｅレーザーを備えている。それぞれの試料は、分散媒体として粒子を含まない脱イオン水で希釈され、その後、１ｍｌのポリスチレンキュベット内で適切な散乱強度で測定される。評価は、Ｚｅｔａｓｉｚｅｒ評価ソフトウェア７．１１（Ｍａｌｖｅｒｎ  Ｉｎｓｔｒｕｍｅｎｔｓ製）の支援を受けてデジタル相関器を用いて行った。測定は５回行われ、該測定は、第２の新しく調製された試料で繰り返された。ＳＣＳポリマーの場合、平均粒子径は、測定した平均粒子径の算術数値平均値（Ｚ平均平均値；数値平均値；ｄＮ，５０％）を指す。この場合の５重決定の標準偏差は４％以下である。採用可能なポリウレタン−ポリウレア粒子については、平均粒子径は、個々の調製物の平均粒子径の算術体積平均値（Ｖ平均平均値；体積平均値；ｄＶ，５０％（体積基準中央値））を指す。この場合の５回の個別測定値からの体積平均の最大偏差は±１５％である。検証は、５０〜３０００ｎｍの間の粒子径を有するポリスチレン標準を用いて行われる。
【０１２４】
５．膜厚の決定
膜厚は、ＤＩＮ  ＥＮ  ＩＳＯ  ２８０８（日付：２００７年５月）、方法１２Ａに従って、ＥｌｅｋｔｒｏＰｈｙｓｉｋ製のＭｉｎｉＴｅｓｔ（登録商標）３１００−４１００装置を使用して決定される。
【０１２５】
６．ピンホールの発生と膜厚依存のレベリングの評価
ピンホールの発生率と膜厚依存のレベリングを評価するために、ウェッジフォーマットのマルチコート塗装系が、以下の一般的なプロトコルに従って生成される：
標準電着塗装（ＢＡＳＦ  Ｃｏａｔｉｎｇｓ  ＧｍｂＨ製のＣａｔｈｏＧｕａｒｄ（登録商標）８００）でコーティングされた寸法３０×５０ｃｍの鋼製パネルが、コーティング後の膜厚差の決定を可能にするように、一長手方向端部に接着ストリップ（Ｔｅｓａｂａｎｄ、１９ｍｍ）を設ける。水性ベースコート材料を、０〜４０μｍの目標膜厚（乾燥した材料の膜厚）で、ウェッジとして静電的に塗装する。ここでの吐出速度は３００ｍｌ／分と４００ｍｌ／分の間であり；ＥＳＴＡベルの回転速度は２３０００ｒｐｍから４３０００ｒｐｍの間で変化し；特に選択された各塗装パラメータの正確な数値は、以下の実験セクションで述べられる。室温（１８〜２３℃）での４〜５分のフラッシュオフ時間の後、系を６０℃の強制空気オーブンで１０分間乾燥させる。接着ストリップを除去した後、市販の二成分クリアコート材料（ＢＡＳＦ  Ｃｏａｔｉｎｇｓ  ＧｍｂＨ製のＰｒｏＧｌｏｓｓ（登録商標））を、重力供給スプレーガンによって手動で、４０〜４５μｍの目標膜厚（乾燥した材料の膜厚）で、乾燥した水性ベースコートに塗布する。結果として得られたクリアコートを、室温（１８〜２３℃）で１０分間ブラッシュオフさせ；この後、１４０℃の強制空気オーブンでさらに２０分間硬化させる。
【０１２６】
ピンホールの発生は、以下の一般的なプロトコルに従って視覚的に評価される：水性ベースコート材料の乾燥膜厚がチェックされ、ベースコート膜厚ウェッジについては、鋼製パネル上の０〜２０μｍの範囲及び２０μｍからウェッジの端部までの範囲がマークされる。ピンホールは、水性ベースコートウェッジの２つの別々の領域で視覚的に評価される。一領域当たりのピンホールの数が計数する。全ての結果が２００ｃｍ２の面積に標準化され、総数を得るために合計される。これに加えて、適切な場合は、ピンホールが発生しなくなる水性ベースコートウェッジの乾燥膜厚が記録される。
【０１２７】
膜厚依存のレベリングは、以下の一般的なプロトコルに従って評価される：水性ベースコート材料の乾燥膜厚がチェックされ、ベースコート膜厚ウェッジについては、異なる領域、例えば、１０〜１５μｍ、１５〜２０μｍ、及び２０〜２５μｍが鋼製パネル上にマークされる。膜厚依存のレベリングは、Ｂｙｋ−Ｇａｒｄｎｅｒ  ＧｍｂＨ製のＷａｖｅ  ｓｃａｎ装置によって、事前に確定されたベースコート膜厚の領域内で決定及び評価される。この目的のために、レーザービームが６０°の角度で調査中の表面に向けられ、短波範囲（０．３〜１．２ｍｍ）及び長波範囲（１．２〜１２ｍｍ）の反射光における変動が、１０ｃｍの距離で装置によって記録される（長波＝ＬＷ、短波＝ＳＷ；数値が小さいほど、外観が良好である）。さらに、マルチコート系の表面で反射した像の鮮明さの指標として、「像鮮明性（ｄｉｓｔｉｎｃｔｎｅｓｓ  ｏｆ  ｉｍａｇｅ）」（ＤＯＩ）の特性パラメータが、装置の助けを借りて決定される（数値が大きいほど、外観が良好である）。
【０１２８】
７．曇りの決定
曇りを決定するために、マルチコート塗料系は、以下の一般的なプロトコルに従って生成される：
従来のサーフェイサー系でコーティングされた寸法３２×６０ｃｍの鋼製パネルが、水性ベースコート材料により、二重塗布によってさらにコーティングされる：最初のステップの塗装は、８〜９μｍの目標膜厚で静電的に行われ、第２のステップでは、室温での２分間のフラッシュオフ時間の後に、同様に、４〜５μｍの目標膜厚で静電的に行われる。室温（１８〜２３℃）でさらに５分間のフラッシュオフ時間の後に、結果として得られた水性ベースコートは８０℃の強制空気オーブンで５分間乾燥される。両方のベースコート塗装は、回転速度４３０００ｒｐｍ、吐出速度３００ｍｌ／分で行われる。乾燥した水性ベースコートの上に塗装されるのは、４０〜４５μｍの目標膜厚を有する市販の二成分クリアコート材料（ＢＡＳＦ  Ｃｏａｔｉｎｇｓ  ＧｍｂＨ製のＰｒｏＧｌｏｓｓ）である。得られたクリアコートは、室温（１８〜２３℃）で１０分間フラッシュオフされ；その後、１４０℃の強制空気オーブンでさらに２０分間硬化される。
【０１２９】
曇りは、次いで、ＢＹＫ−Ｇａｒｄｎｅｒ  ＧｍｂＨ製のクラウドランナー装置を使用して評価される。該装置は、「ｍｏｔｔｌｉｎｇ１５」、「ｍｏｔｔｌｉｎｇ４５」、及び「ｍｏｔｔｌｉｎｇ６０」の３つの特性パラメータを含むパラメータを出力し、それらは、使用された測定光源の反射角に対して１５°、４５°、及び６０°の角度で測定された曇りの指標とみなされ得る。この値が大きいほど曇りが顕著である。
【０１３０】
８．伸長実験におけるスレッド寿命の決定
高速回転霧化は、高い伸長成分を有する流れを生成する。使用する試料の伸長挙動を調べるために、Ｈａａｋｅ  ＣａＢＥＲ  １装置（Ｔｈｅｒｍｏ  Ｓｃｉｅｎｔｉｆｉｃ製）が使用される。この場合の試料は、直径６ｍｍ、互いから間隔２ｍｍの平行な２枚のプレートの間に配置される。上側プレートは続いて、２枚のプレート間の新たな距離が１０ｍｍになるように、４０ｍｓ以内に上方に移動される。これにより、毛細管力により先細りする直径を有する不安定な液体のスレッドが生成される。スレッドの直径（すなわち、フィラメントの直径）は、高速度カメラを用いて、１秒間に１０００画像の画像レートと１０２４×１０２４ピクセルの解像度で記録される。材料の伸長レオロジー特性は、スレッドの直径の変化から決定される。ここで、伸長の流れに対して比較的高い抵抗（すなわち、より大きな伸長粘度）を有する材料は、比較的長いスレッド寿命（フィラメント寿命）を示す材料である。
【０１３１】
９．平均フィラメント長さを決定するための本発明の方法による平均フィラメント長さの決定
ベルエッジでのフィラメントの分断は、高速カメラＦａｓｔｃａｍ  ＳＡ−Ｚ（Ｐｈｏｔｒｏｎ  Ｔｏｋｙｏ製、日本）を用いて、毎秒１０００００画像の画像レートと、５１２×２５６ピクセルの解像度で記録される。画像分析は、１回の記録につき２０００画像を使用する。まず、個々の画像は、フィラメントの長さを評価できるように、いくつかのステップで処理される。最初の処理ステップでは、ベルエッジがそれぞれの画像から除去される。この目的のために、各画像は、ベルエッジのみが見える程度までに、ガウスフィルタを用いて平滑化される。次に、これらの画像は二値化され、反転される（ａ）。その後に、元の画像も同様に二値化され（ｂ）、反転画像（ａ）と共に加算される。得られた結果は、ベルエッジのない二値化された一連の画像であり、この一連の画像は、さらなる評価のために反転される（ｃ）。次のステップでは、フィラメントが他の物体と区別できるように条件が定義される。まず、物体のｘｍｉｎ、ｘｍａｘ、ｙｍｉｎ、ｙｍａｘを計算することにより、全ての物体の斜辺が決定される。物体の斜辺は、物体をフィラメントとみなすためには、定義された値ｈよりも大きくなければならない。滴のようなより小さい物体は、以降の評価では考慮されなくなる。さらに、各物体は、ベルエッジのすぐ近傍に位置するｙ値を有していなければならない。したがって、ベルエッジに接合されていない長いフラグメントは、フィラメント長さを評価する目的のために除外される。最後に、残りの物体は、その最小のｘ値が０より大きく、最大のｘ値が２５６より小さいという条件を満たす必要がある。したがって、評価されるフィラメントは、記録された画像フレーム内に全体的に配置されたもののみである。４つの条件を満たすことができる全ての物体が個別に呼び出され、スケルトン法によって漸減される。その結果、各物体の１つのピクセルは最大でも１つの他のピクセルに接続される。次に、フィラメント１つ当たりのピクセル数がカウントされる。ピクセルサイズは既知であるため、フィラメントの実際の長さを計算することができる。この画像分析は、１画像当たり約１５０００本のフィラメントを評価する。これは、フィラメント長さを決定するための高い統計的基盤を確かにする。
【０１３２】
１０．ＳＣＳポリマーの調製に使用することができる混合物（Ａ）のモノマーの水への溶解度の決定
モノマーの水溶解度は、水相の上にあるガス空間との平衡の確立を介して決定される（参考文献  Ｘ．−Ｓ．Ｃｈａｉ，Ｑ．Ｘ．Ｈｏｕ，Ｆ．Ｊ．ＳｃｈｏｒｋのＪｏｕｒｎａｌ  ｏｆ  Ａｐｐｌｉｅｄ  Ｐｏｌｙｍｅｒ  Ｓｃｉｅｎｃｅ  ９９巻、１２９６〜１３０１頁（２００６）と同様）。この目的のために、２０ｍｌのガス空間試料チューブ内で、２ｍｌなどの所定量の水がそれぞれのモノマーと、該モノマーが選択された水の量に溶解することができない、又は如何なる速度でも完全には溶解することができない程度の質量で、混合される。さらに乳化剤（試料混合物の全質量に基づいて１０ｐｐｍ）が添加される。平衡濃度を得るために、混合物は継続的に振盪される。上澄みの気相は不活性ガスで置換され、このようにして平衡を再確立する。除去された気相中では、検出すべき物質の画分がそれぞれの場合測定される（例えばガスクロマトグラフィーを用いて）。水中の平衡濃度は、気相中のモノマーの画分をグラフとしてプロットすることによって決定することができる。曲線の傾きは、過剰なモノマー画分が混合物から除去されるとすぐに、実質的に一定の値（Ｓ１）から著しく負の傾き（Ｓ２）に変化する。ここでの平衡濃度は、直線と勾配Ｓ１の交点及び直線と勾配Ｓ２の交点で達成される。記載された決定は、２５℃で行われる。
【０１３３】
１１．混合物（Ａ）、（Ｂ）、及び（Ｃ）のモノマーからそれぞれ得られるポリマーのガラス転移温度の決定
ガラス転移温度Ｔｇは、ＤＩＮ  ５１００５（日付：２００５年８月）「Ｔｈｅｒｍａｌ  Ａｎａｌｙｓｉｓ（ＴＡ）−ｔｅｒｍｓ」及びＤＩＮ  ５３７６５「Ｔｈｅｒｍａｌ  Ａｎａｌｙｓｉｓ−Ｄｙｎａｍｉｃ  Ｓｃａｎｎｉｎｇ  Ｃａｌｏｒｉｍｅｔｒｙ（ＤＳＣ）」（日付：１９９４年３月）に基づいた方法で実験により決定される。これは、１５ｍｇの試料を試料ボートに秤量し、ボートをＤＳＣ装置に導入することを含む。開始温度まで冷却し、その後に第１と第２の測定が、１０Ｋ／分の加熱速度で５０ｍｌ／分の不活性ガスパージ（Ｎ２）の下で行われ、測定の間は開始温度まで冷却される。測定は、予想されるガラス転移温度より約５０℃低い温度から予想されるガラス転移温度より約５０℃高い温度までの範囲で行われる。ＤＩＮ  ５３７６５、セクション８．１に従って記録されるガラス転移温度は、比熱容量における変化の半分（０．５デルタｃｐ）に達する第２の測定の温度である。これは、ＤＳＣ線図（温度に対する熱流のプロット）から決定される。これは、ガラス転移の前後の外挿されたベースライン間の中心線と、測定プロットの交点に対応する温度である。測定において予想されるガラス転移温度の有用な推測のために、公知のＦｏｘ式を用いることができる。Ｆｏｘ式は、分子量を含めずに、ホモポリマーとその質量部のガラス転移温度に基づいて良好な近似を示すため、合成段階において当業者にとって有用なツールとして使用することができ、いくつかの目標指向の試行を介して所望のガラス転移温度の設定を可能にする。
【０１３４】
１２．湿潤度の決定
評価は、水性ベースコート材料などのコーティング材料組成物を基材に塗布した後に形成される膜の湿潤度について行われる。この場合のコーティング材料組成物は、１５μｍ〜４０μｍの範囲内の目標膜厚などの所望の目標膜厚（乾燥した材料の膜厚）の一定層として、回転霧化によって静電的に塗装される。吐出速度は３００〜４００ｍｌ／分であり、回転霧化装置のＥＳＴＡベルの回転速度は２３０００〜６３０００ｒｐｍの範囲である（それぞれの場合の具体的に選択された塗装パラメータの正確な詳細は、以下、実験セクション内の関連箇所に記載されている）。塗装終了後１分後に、基材上に形成された膜の湿潤度を視覚的に評価する。湿潤度は１から５までのスケールで記録される（１＝非常に乾燥した状態〜５＝非常に湿った状態）。
【０１３５】
１３．ポップの発生の決定
ポッピング傾向を決定するために、マルチコート塗装系が、ＤＩＮ  ＥＮ  ＩＳＯ  ２８１９９−１（日付：２０１０年１月）及びＤＩＮ  ＥＮ  ＩＳＯ  ２８１９９−３（日付：２０１０年１月）に基づく方法で、以下の一般的なプロトコルに従って、製成される：硬化カソード電着塗装（ＢＡＳＦ  Ｃｏａｔｉｎｇｓ  ＧｍｂＨ製のＣａｔｈｏＧｕａｒｄ（登録商標）８００）でコーティングされた寸法５７×２０ｃｍの多孔鋼板（ＤＩＮ  ＥＮ  ＩＳＯ  ２８１９９−１、セクション８．１、バージョンＡに準拠）が、ＤＩＮ  ＥＮ  ＩＳＯ  ２８１９９−１、セクション８．２（バージョンＡ）と同様に製成される。これに続いて、ＤＩＮ  ＥＮ  ＩＳＯ  ２８１９９−１、セクション８．３に基づく方法で、０μｍから３０μｍの範囲の目標膜厚（乾燥した材料の膜厚）でウェッジの形で水系ベースコート材料の１回塗装の静電塗装が行われる。得られたベースコートは、事前のフラッシュオフ時間なしに、８０℃の強制空気オーブンで５分間の中間乾燥に付される。ポッピングの限界、すなわち、ポップが発生するベースコートの膜厚の決定は、ＤＩＮ  ＥＮ  ＩＳＯ  ２８１９９−３、セクション５に従って行われる。
【０１３６】
１４．ランの発生の決定
ランの傾向を決定するために、マルチコート塗装系は、ＤＩＮ  ＥＮ  ＩＳＯ  ２８１９９−１（日付：２０１０年１月）及びＤＩＮ  ＥＮ  ＩＳＯ  ２８１９９−３（日付：２０１０年１月）に基づく方法で、以下の一般的なプロトコルに従って、製成される。
【０１３７】
ａ）水性ベースコート材料
硬化カソード電着塗装（ＥＣ）（ＢＡＳＦ  Ｃｏａｔｉｎｇｓ  ＧｍｂＨ製のＣａｔｈｏＧｕａｒｄ（登録商標）８００）でコーティングされた寸法５７ｃｍ×２０ｃｍの多孔鋼板（ＤＩＮ  ＥＮ  ＩＳＯ  ２８１９９−１、セクション８．１、バージョンＡに準拠）が、ＤＩＮ  ＥＮ  ＩＳＯ  ２８１９９−１、セクション８．２（バージョンＡ）と同様に製成される。これに続いて、ＤＩＮ  ＥＮ  ＩＳＯ  ２８１９９−１、セクション８．３に基づく方法で、０μｍから４０μｍの範囲の目標膜厚（乾燥した材料の膜厚）でウェッジの形で水系ベースコート材料の１回塗装の静電塗装が行われる。得られたベースコートは、１８〜２３℃で１０分間のフラッシュオフ時間後に、８０℃の強制空気オーブンで５分間の中間乾燥に付される。ここでは、鋼板はフラッシュオフされ、垂直に立てた状態で中間乾燥される。
【０１３８】
ｂ）クリアコート材料
硬化カソード電着塗装（ＥＣ）（ＢＡＳＦ  Ｃｏａｔｉｎｇｓ  ＧｍｂＨ製のＣａｔｈｏＧｕａｒｄ（登録商標）８００）及び市販の水性ベースコート材料（ＢＡＳＦ  Ｃｏａｔｉｎｇｓ  ＧｍｂＨ製のＣｏｌｏｒＢｒｉｔｅ）でコーティングされた寸法５７ｃｍ×２０ｃｍの多孔鋼板（ＤＩＮ  ＥＮ  ＩＳＯ  ２８１９９−１、セクション８．１、バージョンＡに準拠）が、ＤＩＮ  ＥＮ  ＩＳＯ  ２８１９９−１、セクション８．２（バージョンＡ）と同様に製成される。これに続いて、ＤＩＮ  ＥＮ  ＩＳＯ  ２８１９９−１、セクション８．３に基づく方法で、０μｍから６０μｍの範囲の目標膜厚（乾燥した材料の膜厚）でウェッジの形でクリアコート材料の１回塗装の静電塗装が行われる。得られたクリアコート膜は、１８〜２３℃で１０分間のフラッシュオフ時間後に、１４０℃の強制空気オーブンで２０分間硬化される。ここでは、鋼板はフラッシュオフされ、垂直に立てた状態でフラッシュオフ及び硬化される。
【０１３９】
ランの傾向は、いずれの場合もＤＩＮ  ＥＮ  ＩＳＯ  ２８１９９−３、セクション４に従って決定される。ランが穿孔の下端から１０ｍｍの長さを超える膜厚に加えて、穿孔における最初のランの傾向が視覚的に観察できる膜厚が決定される。
【０１４０】
１５．隠蔽力(hiding power)の決定
隠蔽力はＤＩＮ  ＥＮ  ＩＳＯ  ２８１９９−３（２０１０年１月；セクション７）に従って決定される。
【０１４１】
本発明の実施例及び比較例
以下の本発明の実施例及び比較例は、本発明を説明するために役立てるが、限定するものと解釈すべきではない。
【０１４２】
特に明記されていない限り、いずれの場合も、部における数値は、質量部であり、パーセントで表す数値は、質量％である。
【０１４３】
１．水系分散体ＡＤ１の調製
１．１  以下に特定され、水系分散体ＡＤ１の調製に使用される成分の意味は以下の通りである：
ＤＭＥＡ          ジメチルエタノールアミン
ＤＩ水            脱イオン水
ＥＦ８００        エアゾール  ＥＡｅｒｏｓｏｌ（登録商標）ＥＦ−８００、Ｃｙｔｅｃから市販されている乳化剤
ＡＰＳ            ペルオキソ二硫酸アンモニウム
１，６−ＨＤＤＡ  １，６−ヘキサンジオールジアクリレート
２−ＨＥＡ        ２−ヒドロキシエチルアクリレート
ＭＭＡ            メタクリル酸メチル
【０１４４】
１．２  多段階ＳＣＳポリアクリレートを含む水系分散体ＡＤ１の調製
モノマー混合物（Ａ）、段階ｉ．
下記の表１．１に示す項目１及び２の８０質量％を、還流冷却器を備えた鋼製反応容器（５Ｌ容量）中に入れ、８０℃に加熱する。表１．１の「初期投入」で列挙されている成分の残りの画分は、別の容器中で予混合される。この混合物、及びそれとは別に「開始剤溶液」（表１．１、項目５及び６）を、２０分間にわたって同時に反応容器に滴下して加え、反応液中のモノマーの画分を、反応時間全体を通して、段階ｉ．で使用するモノマーの総量に基づいて、６．０質量％を超えないようにする。続けて３０分間、撹拌する。
【０１４５】
モノマー混合物（Ｂ）、段階ｉｉ．
表１．１の「Ｍｏｎｏ  １」に示されている成分を、別の容器中で予混合する。この混合物を２時間にわたって反応容器に滴下して加え、反応液中のモノマーの画分を、反応時間全体を通して、段階ｉｉ．で使用するモノマーの総量に対して６．０質量％を超えないようにする。続けて１時間、撹拌する。
【０１４６】
モノマー混合物（Ｃ）、段階ｉｉｉ．
表１．１の「Ｍｏｎｏ  ２」に示されている成分を、別の容器中で予混合する。この混合物を、１時間にわたって反応容器に滴下して加え、反応液中のモノマーの画分を、反応時間全体を通して、段階ｉｉｉ．で使用するモノマーの総量に対して６．０質量％を超えないようにする。続けて２時間、撹拌する。
【０１４７】
その後、反応混合物を６０℃に冷却し、中和混合物（表１．１、項目２０、２１及び２２）を別の容器中で予混合する。中和混合物を、４０分間にわたって反応容器に滴下して加え、反応液のｐＨを７．５〜８．５のｐＨに調整する。続いて、反応生成物をさらに３０分間撹拌し、２５℃まで冷却し、濾過する。
【０１４８】
得られた水系分散体ＡＤ１の固形分を反応モニタリングのために決定した。その結果を、決定されたｐＨ及び粒子径とともに、表１．２に報告する。
【０１４９】
【表１】
2021528244.tif 000003
【０１５０】
２．水系ポリウレタン−ポリウレア分散体ＰＤ１の調製
部分的に中和されたプレポリマー溶液の調製
撹拌機、内部温度計、還流冷却器及び電熱を備えた反応容器に、５５９．７質量部の直鎖状ポリエステルポリオール及び２７．２質量部のジメチロールプロピオン酸（ＧＥＯ  Ｓｐｅｃｉａｌｉｔｙ  Ｃｈｅｍｉｃａｌｓ製）を窒素下で３４４．５質量部のメチルエチルケトン中に溶解させた。直鎖ポリエステルジオールは、あらかじめ、二量化脂肪酸（Ｐｒｉｐｏｌ（登録商標）１０１２、Ｃｒｏｄａ）、イソフタル酸（ＢＰ  Ｃｈｅｍｉｃａｌｓ製）及びヘキサン−１，６−ジオール（ＢＡＳＦ  ＳＥ製）（開始材料の質量比：  二量化脂肪酸：イソフタル酸：ヘキサン−１，６−ジオール＝５４．００：３０．０２：１５．９８）から調整され、７３ｍｇＫＯＨ／ｇの固形分のヒドロキシル数、３．５ｍｇＫＯＨ／ｇの固形分の酸価、１３７９ｇ／ｍｏｌの計算された数平均分子量、及び１３５０ｇ／ｍｏｌの蒸気圧浸透圧法により決定された数平均分子量を有していた。結果として得られた溶液に、３０℃で連続的に、イソシアネート含有率が３２．０質量％である、ジシクロヘキシルメタン４，４’−ジイソシアネート（Ｄｅｓｍｏｄｕｒ（登録商標）Ｗ、Ｃｏｖｅｓｔｒｏ  ＡＧ）を２１３．２質量部、及び３．８質量部のジブチルスズジラウレート（Ｍｅｒｃｋ製）を添加した。この後、撹拌しながら８０℃に加熱した。溶液のイソシアネート含有率が１．４９質量％で一定になるまで、この温度で撹拌を続けた。その後、６２６．２質量部のメチルエチルケトンをプレポリマーに添加し、反応混合物を４０℃に冷却した。４０℃に達したら、１１．８質量部のトリエチルアミン（ＢＡＳＦ  ＳＥ製）を２分間にわたって滴下して加え、バッチをさらに５分間撹拌した。
【０１５１】
プレポリマーとジエチレントリアミンジケチミンの反応
メチルイソブチルケトン中のジエチレントリアミンジケチミンの７１．９質量％希釈液の３０．２質量部（プレポリマーイソシアネート基とジエチレントリアミンジケチミン（１つの２級アミノ基を有する）との比：  ５：１ｍｏｌ／ｍｏｌ、ブロックされた１級アミノ基当たり２つのＮＣＯ基に対応）を、続いて、プレポリマー溶液の添加後一時的に反応温度を上昇させながら１分間にわたって混合した。メチルイソブチルケトン中のジエチレントリアミンジケチミンの希釈調整物は、あらかじめ、１１０〜１４０℃のメチルイソブチルケトン中でのジエチレントリアミン（ＢＡＳＦ  ＳＥ製）とメチルイソブチルケトンの反応中に、反応水の共沸除去によって調製された。メチルイソブチルケトンで希釈をし、１２４．０ｇ／ｅｑ．のアミン等価質量（溶液）をセットした。３３１０ｃｍ−１での残留吸着に基づくＩＲ分光法によって、９８．５％の１級アミノ基のブロッキングを見出した。イソシアネート基を含むポリマー溶液の固形分は、４５．３％であることを見出した。
【０１５２】
分散及び減圧蒸留
４０℃で３０分間撹拌した後、反応容器の内容物を７分間かけて１２０６質量部の脱イオン水（２３℃）中に分散させた。得られた分散体からメチルエチルケトンを４５℃で減圧蒸留し、溶媒及び水の損失を脱イオン水で補い４０質量％の固形分を得た。得られた分散体は白色で安定しており、固形分が高くかつ低粘性であり、架橋粒子を含み、３ヶ月後も全く沈殿を示さなかった。得られたマイクロゲル分散体（ＰＤ１）の特性は以下の通りである：
固形分（１３０℃、６０分、１ｇ）：４０．２質量％
メチルエチルケトン含有率（ＧＣ）：０．２質量％
メチルイソブチルケトン含有率（ＧＣ）：０．１質量％
粘度（２３℃、回転式粘度計、せん断速度＝１０００／ｓ）：１５ｍＰａ・ｓ
酸価：１７．１ｍｇＫＯＨ／ｇ固形分
中和度（計算値）：４９％
ｐＨ（２３℃）：７．４
粒子径（光子相関分光法、容積平均）：１６７ｎｍ
ゲル画分（凍結乾燥）：８５．１質量％
ゲル画分（１３０℃）：８７．３質量％
【０１５３】
３．カラーペースト及びフィラーペーストの調製
３．１  黄色ペーストＰ１の製成
黄色ペーストＰ１は、１７．３質量部のＢＡＳＦ  ＳＥから入手可能なＳｉｃｏｔｒａｎｓ  ｙｅｌｌｏｗ  Ｌ  １９１６、１８．３質量部のＤＥ４００９８５８Ａ１のコラム１６、３７〜５９行目の実施例Ｄに従って調製されたポリエステル、４３．６質量部の国際特許出願ＷＯ９２／１５４０５の１５頁、２３〜２８行目に従って調製されたバインダー分散体、１６．５質量部の脱イオン水、及び４．３質量部のブチルグリコールから製成される。
【０１５４】
３．２  白色ペーストＰ２の製成
白色ペーストＰ２は、５０質量部のＴｉｔａｎｉｕｍ  Ｒｕｔｉｌｅ２３１０、６質量部のＤＥ４００９８５８Ａ１のコラム１６、３７〜５９行目の実施例Ｄに従って調製されたポリエステル、２４．７質量部の特許出願ＥＰ０２２８００３Ｂ２の８頁６〜１８行目に従って調製されたバインダー分散体、１０．５質量部の脱イオン水、４質量部の２，４，７，９−テトラメチル−５−デシンジオール、５２％のＢＧ（ＢＡＳＦ  ＳＥから入手可能）、４．１質量部のブチルグリコール、０．４質量部の１０％水中ジメチルエタノールアミン、及び０．３質量部のＡｃｒｙｓｏｌ  ＲＭ−８（Ｔｈｅ  Ｄｏｗ  Ｃｈｅｍｉｃａｌ  Ｃｏｍｐａｎｙから入手可能）から製成される。
【０１５５】
３．３  黒色ペーストＰ３の製成
黒色ペーストＰ３は、５７質量部のＷＯ９２／１５４０５の１３頁１３行目〜１５頁１３行目に従って調製されたポリウレタン分散体、１０質量部のカーボンブラック（Ｃａｂｏｔ  Ｃｏｒｐｏｒａｔｉｏｎ製のＭｏｎａｒｃｈ（登録商標）１４００）、５質量部のＤＥ４００９８５８Ａ１のコラム１６、３７〜５９行目の実施例Ｄに従って調製されたポリエステル、６．５質量部の１０％強度ジメチルエタノールアミン水溶液、２.５質量部の市販のポリエーテル（Ｐｌｕｒｉｏｌ（登録商標）Ｐ９００、ＢＡＳＦ  ＳＥから入手可能）、７質量部のブチルジグリコール、及び１２質量部の脱イオン水から製成される。
【０１５６】
３．４  硫酸バリウムペーストＰ４の製成
硫酸バリウムペーストＰ４は、３９質量部のＥＰ０２２８００３Ｂ２の８頁、６〜１８行目に従って調製されたポリウレタン分散体、５４質量部の硫酸バリウム（Ｓａｃｈｔｌｅｂｅｎ  Ｃｈｅｍｉｅ  ＧｍｂＨ製のＢｌａｎｃ  ｆｉｘｅ  ｍｉｃｒｏ）、３．７質量部のブチルグリコール、０．３質量部のＡｇｉｔａｎ  ２８２（Ｍｕｅｎｚｉｎｇ  Ｃｈｅｍｉｅ  ＧｍｂＨから入手可能）、及び３質量部の脱イオン水から製成される。
【０１５７】
３．５  ステアタイトペーストＰ５の製成
ステアタイトペーストＰ５は、４９．７質量部のＷＯ９１／１５５２８の２３頁、２６行目〜２４頁、２４行目に従って調製された水系バインダー分散体、２８．９質量部のステアタイト（Ｍｉｃｒｏｔａｌｃ  ＩＴ  ｅｘｔｒａ、Ｍｏｎｄｏ  Ｍｉｎｅｒａｌｓ  Ｂ．Ｖ．から入手可能）、０．４質量部のＡｇｉｔａｎ  ２８２（Ｍｕｅｎｚｉｎｇ  Ｃｈｅｍｉｅ  ＧｍｂＨから入手可能）、１．４５質量部のＤｉｓｐｅｒｂｙｋ（登録商標）−１８４（ＢＹＫ−Ｃｈｅｍｉｅ  ＧｍｂＨから入手可能）、３．１質量部の市販ポリエーテル（Ｐｌｕｒｉｏｌ（登録商標）Ｐ９００、ＢＡＳＦ  ＳＥから入手可能）、及び１６．４５質量部の脱イオン水から製成される。
【０１５８】
４．さらなる中間体の調製
４．１  混合ワニスＭＬ１の調製
特許明細書ＥＰ１５３４７９２Ｂ１のコラム１１、１〜１３行目に従って、８１．９質量部の脱イオン水、２．７質量部のＲｈｅｏｖｉｓ（登録商標）ＡＳ１１３０（ＢＡＳＦ  ＳＥから入手可能）、８．９質量部の２，４，７，９−テトラメチル−５−デシンジオール、５２％のＢＧ（ＢＡＳＦ  ＳＥから入手可能）、３．２質量部のＤｉｓｐｅｘ  Ｕｌｔｒａ  ＦＡ  ４４３７（ＢＡＳＦ  ＳＥから入手可能）、及び３．３質量部の１０％水中ジメチルエタノールアミンを互いに混合する；結果として得られた混合物を続いて均一化する。
【０１５９】
４．２  混合ワニスＭＬ２の調製
４７．３８質量部の水系分散体ＡＤ１、４２．２９の質量部の脱イオン水、６.０５質量部の２，４，７，９−テトラメチル−５−デシンジオール、５２％のブチルグリコール（ＢＡＳＦ  ＳＥから入手可能）、２．５２質量部のＤｉｓｐｅｘ  Ｕｌｔｒａ  ＦＡ  ４４３７（ＢＡＳＦ  ＳＥから入手可能）、０．７６質量部のＲｈｅｏｖｉｓ（登録商標）ＡＳ１１３０（ＢＡＳＦ  ＳＥから入手可能）、及び１．０質量部の１０％水中ジメチルエタノールアミンを互いに混合する；結果として得られた混合物を続いて均一化する。
【０１６０】
ＭＬ１及びＭＬ２は、効果顔料ペーストを製成するために使用される。
【０１６１】
５．水系ベースコート材料の製成
５．１  水性ベースコート材料ＷＢＬ１〜ＷＢＬ６の製成
表５．１の「水相」に示されている成分を記載されている順序で一緒に撹拌して水系混合物を形成する。次のステップでは、「アルミニウム顔料予混合物」に示されている成分から予混合物を製成する。この予混合物を水系混合物に加える。添加後、１０分間撹拌する。次いで、脱イオン水及びジメチルエタノールアミンを用いて、ｐＨを８及び回転式粘度計（Ａｎｔｏｎ  Ｐａａｒ製のＣ−ＬＴＤ８０／ＱＣ加熱システムを備えたＲｈｅｏｌａｂ  ＱＣ）を用いて２３℃で測定し、１０００ｓ−１のせん断荷重下で８５±５ｍＰａ・ｓの霧化粘度をセットする。
【０１６２】
シリーズＷＢＬ１からＷＢＬ３では、アルミニウム顔料の画分、したがって顔料／バインダー比がいずれの場合も増加した。ＷＢＬ１と比較すると、顔料の画分はＷＢＬ２においては２倍、ＷＢＬ３においては３倍になった。シリーズＷＢＬ４からＷＢＬ６についても同様である：ＷＢＬ４と比較すると、顔料の画分はＷＢＬ５においては２倍、ＷＢＬ６においては３倍になった。
【０１６３】
【表２】
2021528244.tif 000004
【０１６４】
５．２  水性ベースコート材料ＷＢＬ７、ＷＢＬ８の製成
表５．２の「水相」に示されている成分を記載されている順序で一緒に撹拌して水系混合物を形成する。次のステップでは、「アルミニウム顔料予混合物」及び「マイカ顔料予混合物」に示されている成分からいずれの場合も予混合物を製成する。これらの予混合物を水系混合物に別々に加える。各予混合物を添加後、１０分間撹拌する。次いで、脱イオン水及びジメチルエタノールアミンを用いて、ｐＨ８、及び回転式粘度計（Ａｎｔｏｎ  Ｐａａｒ製のＣ−ＬＴＤ８０／ＱＣ加熱システムを備えたＲｈｅｏｌａｂ  ＱＣ）を用いて２３℃で測定して１０００ｓ−１のせん断荷重下で９５±１０ｍＰａ・ｓの霧化粘度に設定する。
【０１６５】
【表３】
2021528244.tif 000005
2021528244.tif 000006
【０１６６】
５．３  水性ベースコート材料ＷＢＬ９〜ＷＢＬ１２の製成
表５．３の「水相」に示されている成分を記載されている順序で一緒に撹拌して水性混合物を形成する。次のステップでは、「アルミニウム顔料予混合物」に示されている成分から予混合物を製成する。この予混合物を水性混合物に加える。添加後、１０分間撹拌する。次いで、脱イオン水及びジメチルエタノールアミンを用いて、ｐＨ８、及び回転式粘度計（Ａｎｔｏｎ  Ｐａａｒ製のＣ−ＬＴＤ８０／ＱＣ加熱システムを備えたＲｈｅｏｌａｂ  ＱＣ）を用いて２３℃で測定して１０００ｓ−１のせん断荷重下で８５±５ｍＰａ・ｓの霧化粘度に設定する。
【０１６７】
シリーズＷＢＬ９〜ＷＢＬ１０では、アルミニウム顔料の画分、したがって、顔料／バインダー比がいずれの場合も低下した。ＷＢＬ１１〜ＷＢＬ１２についても同様である。
【０１６８】
【表４】
2021528244.tif 000007
【０１６９】
５．４  水性ベースコート材料ＷＢＬ１３〜ＷＢＬ１６の製成
表５．４の「水相」に示されている成分を記載されている順序で一緒に撹拌して水性混合物を形成する。次のステップでは、「アルミニウム顔料予混合物」に示されている成分から予混合物を製成する。この予混合物を水性混合物に加える。添加後、１０分間撹拌する。次いで、脱イオン水及びジメチルエタノールアミンを用いて、ｐＨ８、及び回転式粘度計（Ａｎｔｏｎ  Ｐａａｒ製のＣ−ＬＴＤ８０／ＱＣ加熱システムを備えたＲｈｅｏｌａｂ  ＱＣ）を用いて２３℃で測定して１０００ｓ−１のせん断荷重下で８５±５ｍＰａ・ｓの霧化粘度に設定する。
【０１７０】
シリーズＷＢＬ１３〜ＷＢＬ１４では、アルミニウム顔料の画分、したがって顔料／バインダー比が低下した。ＷＢＬ１５〜ＷＢＬ１６についても同様である。
【０１７１】
【表５】
2021528244.tif 000008
【０１７２】
５．５  水性ベースコート材料ＷＢＬ１７〜ＷＢＬ２４、ＷＢＬ１７ａ及びＷＢＬ２１ａの製成
表５．５の「水相」に示されている成分を記載されている順序で一緒に撹拌して水性混合物を形成する。次のステップでは、「アルミニウム顔料予混合物」に示されている成分から予混合物を製成する。この予混合物を水性混合物に加える。添加後、１０分間撹拌する。次いで、脱イオン水及びジメチルエタノールアミンを用いて、ｐＨ８、及び回転式粘度計（Ａｎｔｏｎ  Ｐａａｒ製のＣ−ＬＴＤ８０／ＱＣ加熱システムを備えたＲｈｅｏｌａｂ  ＱＣ）を用いて２３℃で測定して１０００ｓ−１のせん断荷重下で８５±５ｍＰａ・ｓの霧化粘度に設定する。
【０１７３】
さらに、試料ＷＢＬ１７及びＷＢＬ２１を、回転式粘度計（Ａｎｔｏｎ  Ｐａａｒ製のＣ−ＬＴＤ８０／ＱＣ加熱システムを備えたＲｈｅｏｌａｂ  ＱＣ）を用いて２３℃で測定して１０００ｓ−１のせん断荷重下で１２０±５ｍＰａ・ｓの霧化粘度に調整する（その結果、それぞれＷＢＬ１７ａ及びＷＢＬ２１ａが得られた）。
【０１７４】
【表６】
2021528244.tif 000009
2021528244.tif 000010
【０１７５】
５．６  水性ベースコート材料ＷＢＬ２５〜ＷＢＬ３０の製成
表５．６の「水相」に示されている成分を記載されている順序で一緒に撹拌して水性混合物を形成する。次のステップでは、「アルミニウム顔料予混合物」示されている成分からいずれの場合も予混合物を製成する。これらの予混合物を水性混合物に別々に加える。各予混合物を添加後、１０分間撹拌する。次いで、脱イオン水及びジメチルエタノールアミンを用いて、ｐＨ８、及び回転式粘度計（Ａｎｔｏｎ  Ｐａａｒ製のＣ−ＬＴＤ８０／ＱＣ加熱システムを備えたＲｈｅｏｌａｂ  ＱＣ）を用いて２３℃で測定して１０００ｓ−１のせん断荷重下で８５±１０ｍＰａ・ｓの霧化粘度に設定する。
【０１７６】
【表７】
2021528244.tif 000011
【０１７７】
５．７  水性ベースコート材料ＷＢＬ３１、ＷＢＬ３１ａの製成
表５．７の「水相」に示されている成分を記載されている順序で一緒に撹拌して水性混合物を形成する。次のステップでは、「アルミニウム顔料予混合物」に示されている成分から予混合物を製成する。この予混合物を水性混合物に加える。添加後、１０分間撹拌する。次いで、脱イオン水及びジメチルエタノールアミンを用いて、ｐＨ８、及び回転式粘度計（Ａｎｔｏｎ  Ｐａａｒ製のＣ−ＬＴＤ８０／ＱＣ加熱システムを備えたＲｈｅｏｌａｂ  ＱＣ）を用いて２３℃で測定して１０００ｓ−１のせん断荷重下で１３０±５ｍＰａ・ｓ（ＷＢＬ３１）又は８０±５ｍＰａ・ｓ（ＷＢＬ３１ａ）の霧化粘度に設定する。ＷＢＬ３１ａの場合は、より多量の脱イオン水を使用して達成される。
【０１７８】
【表８】
2021528244.tif 000012
2021528244.tif 000013
【０１７９】
５．８  水性ベースコート材料ＷＢＬ３２、ＷＢＬ３３の製成
表５．８の「水相」に示されている成分を記載されている順序で一緒に撹拌して水性混合物を形成する。次のステップでは、「ブチレングリコール／ポリエステル混合物（３：１）」に示されている成分から予混合物を製成する。この予混合物を水性混合物に加える。添加後、１０分間撹拌する。次いで、脱イオン水及びジメチルエタノールアミンを用いて、ｐＨ８、及び回転式粘度計（Ａｎｔｏｎ  Ｐａａｒ製のＣ−ＬＴＤ８０／ＱＣ加熱システムを備えたＲｈｅｏｌａｂ  ＱＣ）を用いて２３℃で測定して１０００ｓ−１のせん断荷重下で１３５±５ｍＰａ・ｓの霧化粘度に設定する。
【０１８０】
【表９】
2021528244.tif 000014
【０１８１】
５．９  水性ベースコート材料ＷＢＬ３４、ＷＢＬ３５、ＷＢＬ３４ａ、ＷＢＬ３５ａの製成
表５．９の「水相」に示されている成分を記載されている順序で一緒に撹拌されて水性混合物を形成する。次のステップでは、「アルミニウム顔料予混合物」に示されている成分から予混合物を製成する。この予混合物を水性混合物に加える。添加後、１０分間撹拌する。次いで、脱イオン水及びジメチルエタノールアミンを用いて、ｐＨを８及び回転式粘度計（Ａｎｔｏｎ  Ｐａａｒ製のＣ−ＬＴＤ８０／ＱＣ加熱システムを備えたＲｈｅｏｌａｂ  ＱＣ）を用いて２３℃で測定した１０００ｓ−１のせん断荷重下で１２０±５ｍＰａ・ｓ（ＷＢＬ３４及びＷＢＬ３５）又は８０±５ｍＰａ・ｓ（ＷＢＬ３４ａ及びＷＢＬ３５ａ）の霧化粘度を設定する。
【０１８２】
【表１０】
2021528244.tif 000015
【０１８３】
６．水系ベースコート材料の特性と結果として得られる膜やコーティングの調査と比較
６．１  水性ベースコート材料ＷＢＬ１〜ＷＢＬ６のスレッド寿命とベルエッジにおける平均フィラメント長さの比較
スレッド寿命、平均フィラメント長さ及び湿潤度について、水性ベースコート材料ＷＢＬ１〜ＷＢＬ６の調査を上述の方法により行った。それぞれの場合で互いに比較するシリーズは、シリーズＷＢＬ１〜ＷＢＬ３及びＷＢＬ４〜ＷＢＬ６であり、ここではコーティング材料の数値の昇順で、材料中に存在する顔料の画分が増加し、結果として顔料／バインダー比が増加した。結果を表６．１にまとめる。
【０１８４】
【表１１】
2021528244.tif 000016
【０１８５】
試料ＷＢＬ１〜ＷＢＬ３及び同様に試料ＷＢＬ４〜ＷＢＬ６について、ＣａＢＥＲ測定は、調査したベースコート材料中のアルミニウム顔料濃度の増加に対して、スレッド寿命が増加していることを示している。既存の文献（例えば、ＥｒｇｕｎｇｏｒらによるＪ．Ｎｏｎ−Ｎｅｗｔｏｎｉａｎ  Ｆｌｕｉｄ  Ｍｅｃｈ．１３８（２００６），１〜６頁；ＴｈｏｍｐｓｏｎらによるＪ．Ｎｏｎ−Ｎｅｗｔｏｎｉａｎ  Ｆｌｕｉｄ  Ｍｅｃｈ．１４７（２００７），１１〜２２頁）に基づけば、明らかな結論は、このことがベルで形成されたスレッドの分断をますます困難にすることにも相関するはずであり、おそらく、より粗い霧化をもたらし、したがってより高い平均フィラメント長さを有するフィラメントをもたらすということである。当業者は、典型的には、そのような粗い霧化、したがって予想されるより高い平均フィラメント長さと、予想されるより湿ったコーティングパターンと関連付ける。しかし、驚くべきことに、ＷＢＬ１〜ＷＢＬ３、同様にＷＢＬ４〜ＷＢＬ６のコーティングの湿潤度の評価では、正確には逆のことが判明した：すなわち、湿潤度が低下している。
【０１８６】
ベルエッジの平均フィラメント長さの決定は、それぞれのベースコート材料中のアルミニウム顔料の濃度が高くなる（濃度がＷＢＬ１からＷＢＬ３に、ＷＢＬ４からＷＢＬ６に高くなる）と、より短いフィラメント長さを有する小さいフィラメントが形成されることを示し、このことは視覚的に判定される湿潤度と相関している。換言すると、アルミニウム顔料の濃度が高くなると、全体的に霧化が細かくなり、より小さなフィラメントが形成されるため、結果として生じる湿潤度はより低くなり、これは、ＣａＢＥＲ測定と、シリーズＷＢＬ１〜ＷＢＬ３、及びそれぞれＷＢＬ４〜ＷＢＬ６でのスレッド寿命の増加に基づいて当業者が予想していたこととは逆である。
【０１８７】
６．２  水性ベースコート材料ＷＢＬ７とＷＢＬ８のピンホール発生の比較
ピンホール発生とフィラメント長さの評価に関する水性ベースコート材料ＷＢＬ７、ＷＢＬ８の調査は、上記の方法により行われた。その結果を表６．２にまとめる。
【０１８８】
ＷＢＬ７と比較して、ＷＢＬ８はピンホールの発生に関して、特に２３０００ｒｐｍの比較的低い回転スピードにおいて、非常に危機的であることが分かった。この挙動は，ＷＢＬ７と比較してＷＢＬ８の場合に実験的に得られたより大きなフィラメント長さと相関しており、これは次にはより粗い霧化と湿潤度の増加の指標となる。
【０１８９】
【表１２】
2021528244.tif 000017
【０１９０】
６．３  曇り、ピンホールの発生、及び膜厚依存のレベリングの評価に関する水性ベースコート材料ＷＢＬ９〜ＷＢＬ１６の比較
水性ベースコート材料ＷＢＬ９〜ＷＢＬ１６の曇り、ピンホール、膜厚依存のレベリングの評価について、上記の方法で調査を行った。その結果を表６．３及び６．４にまとめる。
【０１９１】
【表１３】
2021528244.tif 000018
【０１９２】
各々が同一顔料及び同一量の顔料をそれぞれ含有する、試料のペアリングＷＢＬ９とＷＢＬ１３、ＷＢＬ１０とＷＢＬ１４、ＷＢＬ１１とＷＢＬ１５、及びＷＢＬ１２とＷＢＬ１６の直接比較において、３００ｍｌ／分の吐出速度と４３０００ｒｐｍの速度で、ベースコート材料ＷＢＬ１３〜ＷＢＬ１６は、それぞれ対応する参照試料ＷＢＬ９〜ＷＢＬ１２よりもフィラメント長さが短いため、より微細な霧化になることがわかる。これは、ピンホールの堅牢性が大幅に向上し、曇りが少ないことに反映されている。
【０１９３】
【表１４】
2021528244.tif 000019
【０１９４】
ＷＢＬ９とＷＢＬ１１は、それぞれ顔料／バインダー比が０．３５であり、ＷＢＬ１０とＷＢＬ１２はそれぞれ顔料／バインダー比が０．１３である。
【０１９５】
実験結果は、フィラメント長さ、又は結果として生じる霧化特性と、ここでは膜厚の関数としての外観／レベリングとの間の相関関係を示しており：同一の顔料／バインダー比０．３５（ＷＢＬ９とＷＢＬ１１）及び０．１３（ＷＢＬ１０とＷＢＬ１２）の試料を比較すると、より長いフィラメント長さ、換言すると、より粗く、つまりより湿った霧化は、得られた短波とＤＯＩの数値で示されているように、レベリングの低下につながることがわかる。
【０１９６】
６．４  隠蔽力、曇り傾向、ピンホール、及びレベリング（顔料の効果）に関する水性ベースコート材料ＷＢＬ９〜ＷＢＬ２０及びＷＢＬ２５〜ＷＢＬ２８の比較
隠蔽力、曇り傾向、ピンホール、及びレベリングに関する水性ベースコート材料ＷＢＬ９〜ＷＢＬ２０及びＷＢＬ２５〜ＷＢＬ２８についての調査を、上述の方法により行った。この場合に具体的に示されているのは、使用されているアルミニウム顔料の置換を介して、特にその粒子径に関して、霧化及び結果としてのコーティング特性にどのように影響を与えることができるかである。全ての実験において、吐出速度は３００ｍｌ／分であり、ＥＳＴＡベルの回転スピードは４３０００ｒｐｍであった。表６．５から６．９に結果をまとめた。
【０１９７】
【表１５】
2021528244.tif 000020
【０１９８】
【表１６】
2021528244.tif 000021
【０１９９】
【表１７】
2021528244.tif 000022
【０２００】
【表１８】
2021528244.tif 000023
【０２０１】
【表１９】
2021528244.tif 000024
【０２０２】
調査したすべての場合（それぞれの場合で異なる顔料含有量を有する）において、使用される効果顔料の置換、特にその低粒子径（顔料のｄ５０に基づく）関連する置換は、ベルエッジで平均フィラメント長さが短くなることを生じる。この結果、より細かい霧化は、隠蔽力、曇り傾向、ピンホール及びレベリング（ＳＷとＤＯＩ）にも有益である。
【０２０３】
６．５  曇り傾向及びピンホールに関する水性ベースコート材料ＷＢＬ１７〜ＷＢＬ２４、ＷＢＬ２９及びＷＢＬ３０の比較（顔料画分の効果影響）
曇り傾向及びピンホールに関する水性ベースコート材料ＷＢＬ１７〜ＷＢＬ２４、ＷＢＬ２９及びＷＢＬ３０についての調査を、上述の方法により行った。この場合に具体的に示されているのは、使用されているアルミニウム顔料の量の置換によって、霧化及び結果としてのコーティング特性にどのように影響を与えることができるかである。全ての実験において、吐出速度は３００ｍｌ／分であり、ＥＳＴＡベルの回転スピードは４３０００ｒｐｍであった。表６．１０及び６．１１に結果をまとめた。
【０２０４】
【表２０】
2021528244.tif 000025
【０２０５】
【表２１】
2021528244.tif 000026
【０２０６】
顔料／バインダー比、換言すると顔料の量に関してのみ異なる試料のそれぞれのペアの比較では、使用されるアルミニウム顔料の量の増加により、より良い霧化（より短いフィラメント長さ）をもたらし、これは、ピンホールや曇り感受性に好影響を与えることがわかった。
【０２０７】
６．６  ピンホール（スプレー粘度や水量の影響）に関する水性ベースコート材料ＷＢＬ１７又はＷＢＬ１７ａ及びＷＢＬ２１又はＷＢＬ２１ａの比較
ピンホールに関する水性ベースコート材料ＷＢＬ１７又はＷＢＬ１７ａ及びまたＷＢＬ２１又はＷＢＬ２１ａについての調査を、上述の方法により行った。この場合に具体的に示されているのは、霧化及び結果としてのコーティング特性が調整されたスプレー粘度を介して（すなわち、添加される水の量によって）、どのように影響を受けることができるかということである。全ての実験において、吐出速度は３００ｍｌ／分であり、ＥＳＴＡベルの回転スピードは４３０００ｒｐｍであった。表６．１２に結果をまとめた。
【０２０８】
【表２２】
2021528244.tif 000027
【０２０９】
実施例は、材料の霧化中にスプレー粘度を下げることで、ベルエッジでより短いフィラメントが生成され、ピンホール感受性に有益な結果をもたらすことを示している。
６．７  湿潤度に関する水性ベースコート材料ＷＢＬ３２及びＷＢＬ３３、並びにＷＢＬ３４及びＷＢＬ３５、又はＷＢＬ３４ａ及びＷＢＬ３５ａの比較
湿潤度に関する水性ベースコート材料ＷＢＬ３２及びＷＢＬ３３、並びにＷＢＬ３４及びＷＢＬ３５、又はＷＢＬ３４ａ及びＷＢＬ３５ａについての調査を、上述の方法により行った。この場合に具体的に示されているのは、曇り、ピンホールの堅牢性などの特性の原因となる霧化及び結果としての湿潤度が、共結合剤(ポリエステル)、特に溶媒の追加の添加量を介して、どのように影響を受けることができるかということである。試料ＷＢＬ３２及びＷＢＬ３３の実験はＥＳＴＡベル回転速度６３０００ｒｐｍで、試料ＷＢＬ３４及びＷＢＬ３５、並びにＷＢＬ３４ａ及びＷＢＬ３５ａは、それぞれ４３０００ｒｐｍ及び６３０００ｒｐｍで行った。全ての実験において、吐出速度は３００ｍｌ／分であった。表６．１３及び表６．１４に結果をまとめた。
【０２１０】
【表２３】
2021528244.tif 000028
【０２１１】
ポリエステル（ＤＥ４００９８５８Ａ１の実施例Ｄ、カラム１６、３７〜５９行目）とブチルグリコールの混合物の使用量を３分の２（ＷＢＬ３２とＷＢＬ３３の比較）増やした場合、ベルエッジでのより長いフィラメント長さより明らかなように、霧化は著しく悪く、湿潤度が著しく高く現れることがわかった。
【０２１２】
【表２４】
2021528244.tif 000029
【０２１３】
両方の吐出速度（６３０００ｒｐｍ及び４３０００ｒｐｍ）について、同じスプレー粘度（１２０ｍＰａ・ｓ又は８０ｍＰａ・ｓ）に調整した試料のそれぞれのペアについて、ブチルグリコールを添加することによって、フィラメント長さの全体にわたって影響が及び、したがって、たとえば曇りやピンホールに対する感受性の原因である湿潤度にも影響が及ぶことがわかった;溶媒により、霧化中にベルでフィラメントの大幅な延長を生じ、したがって、著しく湿った膜が堆積された。
【０２１４】
６．８  実施例は、本発明の方法により、最終コーティングの質的特性（ピンホールの数、湿潤度、曇り又はレベリング、並びに外観及び隠蔽力）と相関があり、特に先行技術の他の方法よりも相関が良い塗料の霧化に関して予測が可能であることを示している。したがって、本発明の方法は、品質保証のための単純かつ効率的な方法を可能にする。このことは、塗料開発に焦点を当て、そうすることで、モデル基材への高価で不便なコーティング作業（材料の焼成を含む）の必要性を少なくとも部分的に取り除くことに役立ち得る。
【０２１５】
７．クリアコート材料並びにその結果得られる膜及びコーティングの調査
ランニング限界に関するクリアコートＫＬ１、ＫＬ１ａ及びＫＬ１ｂの比較
クリアコートＫＬ１、ＫＬ１ａ及びＫＬ１ｂのランニング挙動に関する調査を、上述の方法により行った。この場合に具体的に示されているのは、溶媒の添加を通じて、また、レオロジー制御剤のような当業者に知られている添加剤の省略を通じて適合されるスプレー粘度を介して、ランニング挙動がどのように影響を受けることができるかということである。関連する材料は以下の通りである：
【０２１６】
クリアコートＫＬ１
試料ＫＬ１は、レオロジー助剤としてヒュームドシリカ（エボニック製のＡｅｒｏｓｉｌ（登録商標）製品）を含む市販の二成分クリアコート材料（ＢＡＳＦ  Ｃｏａｔｉｎｇｓ  ＧｍｂＨ製のＰｒｏＧｌｏｓｓ（登録商標））であり、ベースワニスは３−エトキシプロピオン酸エチルを用いて、１０００／ｓで粘度１００ｍＰａ・ｓに調整されている。
【０２１７】
クリアコートＫＬ１ａ
試料ＫＬ１ａはＫＬ１に相当しており、ベースコートワニスは３−エトキシプロピオン酸エチルを用いて、１０００／ｓで粘度５０ｍＰａ・ｓに調整されている点が異なる。
【０２１８】
クリアコートＫＬ１ｂ
試料ＫＬ１ｂは、ＫＬ１に相当しているが、レオロジー助剤としてヒュームドシリカを含まない点が異なる。ベースワニスも、ＫＬの場合と同様に、３−エトキシプロピオン酸エチルを用いて、１０００／ｓで粘度１００ｍＰａ・ｓに調整されている。
【０２１９】
実験は、ＥＳＴＡベルの回転スピード５５０００ｒｐｍで試料を用いて行った。吐出速度は５５０ｍｌ／分で行った。結果を表７．１にまとめる。
【０２２０】
【表２５】
2021528244.tif 000030
【０２２１】
ＫＬ１ｂの場合は、確定された平均フィラメント長さはＫＬ１の場合よりも長くなった。ＫＬ１ａについても同様であった：ここでも確定された平均フィラメント長さはＫＬ１の場合よりも長くなった。
【０２２２】
結果は、したがって、基準ＫＬ１と比較して、スプレー粘度を減少させること（ＫＬ１ａ）、又はヒュームドシリカに基づくレオロジー助剤を除去すること（ＫＬ１ｂ）などの受容的手段によって、霧化が損なわれる可能性があり（霧化手順中のベルエッジでのより長いフィラメント）、その結果、いずれの場合もランニング安定性が低下することを示している。
【０２２３】
実施例は、本発明の方法によって、特にクリアコート材料についても、最終コーティングの質的特性（例えば、ランニング挙動）と相関し、特に先行技術の他の方法よりも良好に相関する塗料の霧化について、予測を行うことが可能であることを示している。本発明の方法は、したがって、品質保証のための単純かつ効率的な方法を可能にする。このことは、塗料開発に焦点を当て、そうすることで、モデル基材への高価で不便なコーティング作業（材料の焼成を含む）の必要性を少なくとも部分的に取り除くことに役立ち得る。
【国際調査報告】
2021528244.tif 000031
2021528244.tif 000032
2021528244.tif 000033
2021528244.tif 000034
2021528244.tif 000035